(57)【特許請求の範囲】
【請求項１】
下記式（１）
【化１】
0006371179.tif 000011
（式中、
Ｒ１、Ｒ２、Ｒ３、及びＲ４は、それぞれ、炭素数１〜５のアルキレン基、又は該アルキレン基の少なくとも１つの水素原子が水酸基に置換された基であり、
Ｒ５、Ｒ６、Ｒ７、及びＲ８は、それぞれ、水素原子、又はメチル基である。）で示される（メタ）アクリル系重合性モノマーを含むことを特徴とするインプリント用組成物。
【請求項２】
前記（メタ）アクリル系重合性モノマーが、下記式（２）
【化２】
0006371179.tif 000012
であることを特徴とする請求項１に記載のインプリント用組成物。
【請求項３】
２５℃における粘度が１，０００〜５０，０００，０００ｍＰａ・ｓｅｃである請求項１または２に記載のインプリント用組成物。
【請求項４】
請求項１〜３の何れかに記載のインプリント用組成物を含む塗膜剤を基板上に塗布し、該組成物からなる塗膜を形成する塗膜形成工程、パターンが形成されたモールドのパターン形成面と前記塗膜とを接触させ、その状態で光を照射して塗膜を硬化させる硬化工程、及び該モールドを硬化した塗膜から分離して、該モールドのパターン形成面に形成されているパターンに対応するパターンを基板上に形成するパターン転写工程を含むことを特徴とするパターン形成方法。
【請求項５】
請求項４に記載の方法により基板上に形成したパターンをマスクとして、該基板のパターンを形成した面と塩素系ガスとを接触させてエッチングすることを特徴とする基板の加工方法。
【請求項６】
前記基板がサファイア基板である請求項５に記載の基板の加工方法。
【発明の詳細な説明】
【技術分野】
【０００１】
本発明は、新規なインプリント用組成物に関し、さらに前記インプリント用組成物を用いて基板上にパターンを形成する新規なパターン形成法、及び該パターンを形成した基板をエッチングする新規な基板の加工方法に関する。
【背景技術】
【０００２】
ＬＥＤ基板における光取り出し効率を向上させるために、サファイア基板表面上にミクロンオーダーの凹凸加工を行い、素子からの光の全反射を抑制したり、及び／又は凹凸加工を行ったサファイア基板面上に第１３族元素の窒化物層を成長して、該第１３族元素の窒化物層、特にＧａＮ層の結晶欠陥を低下させることが検討されている。
【０００３】
このような凹凸加工されたサファイア基板は、Patterned Sapphire Substrate（ＰＳＳ）と呼ばれている。ＰＳＳの形状としては、半球状、円錐台状、円錐状とメーカーにより様々な形状が採用されているが、中でも円錐形状が光取り出し効率と積層するＧａＮの結晶成長を両立する形状であると言われている。円錐の寸法としては、円錐頂点から底面までの長さ（円錐高さ）が１．０〜２．０μｍ、円錐の側面（側辺）と底面が成す角度が４５〜８０°の円錐が適しており、円錐の頂点は丸みを帯びず、尖っていることが望まれている。
【０００４】
サファイア基板表面上に凹凸加工する方法としては、フォトリソグラフィーでレジストパターンを形成し、その後、ドライエッチング処理を行う方法が一般的に用いられている。近年では、コストダウンを目指しサファイア基板の大口径化が検討されている。しかしながら、既存のフォトリソグラフィー法では、４インチや６インチへの大口径化に伴い歩留まりが低下するという問題点がある。これは、サファイア基板の反りや厚さムラのために露光装置では焦点が合わないことが原因である。そこで、インプリント技術、中でも特にナノインプリント技術が注目されている。
【０００５】
ナノインプリント技術とは、基板上に形成したいパターンに対応するパターンの凹凸を有するモールド（ナノサイズの凹凸を有するモールド）を、基板表面に形成された塗膜上に型押しし、剥離することにより、所望のパターンを該基板表面に転写する工程からなり、低コストで量産化が可能な微細加工技術として期待されている。
【０００６】
このナノインプリント技術は、基板表面に形成する塗膜材の特性により二種類に大別される。１つは、塗膜材として熱可塑性樹脂を用い、それをガラス転移温度以上に加熱して塑性変形させ、モールドを押し付けた後、冷却して塗膜材を硬化させることによりパターンを転写する熱インプリント法である。もう１つは、モールド、または基板の少なくとも一方が透明であるものを使用し、塗膜材として液状の光硬化性組成物を用い、モールドを押し付けて塗膜と接触させ、次いでモールドまたは基板を介して光を照射して該塗膜材を硬化させることによりパターンを転写する光インプリント法である。
【０００７】
熱ナノインプリント法は、加熱・冷却の熱サイクルがあるため、スループットが低く、温度による寸法変化、パターン精度の低下という問題点があるが、光インプリント法は、熱サイクルがないため、スループットに優れ、温度による寸法変化等が小さい。そのため、光インプリント法は、ナノインプリント技術において広く利用されるようになっており、該方法に好適に用いられる光硬化性インプリント用組成物の開発が進められている。
【０００８】
サファイア基板にパターンを形成するには、ナノインプリントによってサファイア基板上に付与したパターンをマスクとして、ドライエッチング処理により行われる。ドライエッチング処理では、サファイア基板とサファイア基板上のパターンニングされたレジスト膜も同時にエッチングされることから、サファイア基板とレジスト膜とのエッチング速度比（サファイア選択比）が重要となる。サファイアのドライエッチングに使用するガスとしては、塩素系ガスが一般的であり、パターン形成に使用する光硬化性組成物のレジスト膜に塩素エッチング耐性が高いことが求められる。そのため、塩素エッチング耐性の高いレジスト膜となる光硬化性組成物の開発が数多くなされている。
【０００９】
一般的に、エッチング耐性は、レジスト材料中の炭素数（炭素含有率）に比例して向上し、芳香族化合物のような共役二重結合を有する材料は脂肪族化合物に比べてエッチング耐性が高いことが知られている。これらの知見を基に、エッチング耐性の指標として、大西パラメータと呼ばれる全原子数ＮＴに対する炭素原子数ＮＣから酸素原子数ＮＯを引いた差の比率が定義され、この値が小さいほどエッチング耐性が向上する。これはエッチング速度が主に主鎖切断因子によって決まり、芳香族系炭素数が増えることでエッチング速度が下がるためである。このことは芳香族化合物や脂環式化合物等の環状構造では炭素の結合を複数切断しなければ脱離種を生成できないことが理由として考えられている。
【００１０】
このように大西パラメータを小さくするという思想から、ナフタレン環等の多環芳香族構造を含むインプリント用組成物が提案されている（特許文献１参照）。また、その他にエッチング耐性を高める方法として、重合性モノマーに金属アルコキシドを混合したインプリント用組成物も提案されている（特許文献２参照）。
【００１１】
しかしながら、これらのインプリント用組成物を用いてサファイア基板上にパターンを形成し、ドライエッチングによりサファイア基板の加工を行った場合、理想的なＰＳＳ形状である円錐を作製するのは困難である。これは、インプリント用組成物のエッチング耐性が高過ぎることが原因である。
【００１２】
また、インプリントにおいては、インプリント均一性、すなわち残膜厚の均一性も重要なファクターである。残膜厚が不均一であるということは、インプリントにより得られた構造体の高さが不均一ということを意味しており、これはドライエッチング後の構造体の不均一性にも影響する。インプリント均一性の不良は、モールドや基板のうねりが原因となって発生するものである。残膜厚は薄くするのが理想であるため、レジストは、一般的に低粘度のものが用いられている。
【００１３】
しかしながら、その場合は、モールドと基板が最初に接触した部分から毛細管現象によって局部的なレジストの充填がはじまり、残膜厚が不均一になってしまう。その結果、インプリント均一性が不良となる。したがって、インプリント均一性を得るには、基板の全領域にわたってのレジストの均一充填を実現する必要がある。
【００１４】
その対策として、レジストの高粘度化が挙げられる。レジストを高粘度化すると、モールドと基板が接触しても毛細管現象による充填は起らず、基板の全領域とモールドを完全に接触させることができる。その後、加圧することで充填が開始され、インプリント均一性を得ることができる。レジストを高粘度にすると、残膜厚が厚くなる懸念があるが、塗膜の初期膜厚を最適化することで低残膜厚は実現することができる。したがって、レジストの高粘度化により、インプリント均一性と低残膜厚を両立することが可能である。
【００１５】
しかしながら、一般的な重合性モノマーは低粘度のものがほとんどであり、高粘度の重合性モノマーであって、実用化されているものはないのが現状である。
【先行技術文献】
【特許文献】
【００１６】
【特許文献１】特開２００９−２１８５５０号公報
【特許文献２】特開２０１４−５７０１６号公報
【発明の概要】
【発明が解決しようとする課題】
【００１７】
したがって、本発明の目的は、インプリント技術を用いた場合において、インプリント均一性の高いインプリント用組成物を提供すること、また、そのインプリント用組成物の硬化体（硬化膜）を用いて、ドライエッチングによりサファイア基板表面に特定の円錐形状を形成させるのに適したインプリント用組成物を提供することにある。
【課題を解決するための手段】
【００１８】
本発明者らは、インプリント均一性が高く、且つドライエッチングによりサファイア基板表面に円錐形状を形成させるのに適したインプリント用組成物について鋭意検討を行った。その結果、特定種類の（メタ）アクリル系重合性モノマーを含むインプリント用組成物を用いることで、インプリント均一性が高く、且つドライエッチングにより容易にサファイア基板表面を円錐形状に加工できることを見出し、本発明を完成させるに至った。
【００１９】
すなわち、本発明は、下記式（１）
【００２０】
【化１】
0006371179.tif 000002
【００２１】
（式中、
Ｒ１、Ｒ２、Ｒ３、及びＲ４は、それぞれ、炭素数１〜５のアルキレン基、又は該アルキレン基の少なくとも１つの水素原子が水酸基に置換された基であり、
Ｒ５、Ｒ６、Ｒ７、及びＲ８は、それぞれ、水素原子、又はメチル基である。）で示される（メタ）アクリル系重合性モノマーを含むことを特徴とするインプリント用組成物である。なお、本発明において、（メタ）アクリルとは、メタクリル、またはアクリルの両方を指す。
【００２２】
本発明のインプリント用組成物は、特に、前記（メタ）アクリル系重合性モノマーが、下記式（２）
【００２３】
【化２】
0006371179.tif 000003
【００２４】
で示される化合物である場合、特に優れた効果を発揮する。
【００２５】
第二の発明は、前記のインプリント用組成物を含む塗膜剤をサファイア等の基板上に塗布し、該組成物からなる塗膜を形成する塗膜形成工程、パターンが形成されたモールドのパターン形成面と前記塗膜とを接触させ、その状態で光を照射して塗膜を硬化させる硬化工程、及び該モールドを硬化した塗膜から分離して、該モールドのパターン形成面に形成されているパターンに対応するパターンを基板上に形成するパターン転写工程を含むことを特徴とするパターン形成方法である。
【００２６】
第三の発明は、前記の方法によりサファイア等の基板上に形成したパターンをマスクとして、該基板のパターンを形成した面と塩素系ガスとを接触させてエッチングすることを特徴とする基板の加工方法である。
【発明の効果】
【００２７】
本発明のインプリント用組成物を用いると、サファイア等の基板にインプリントした際に、良好なインプリント均一性を得ることができる。さらに、このインプリントしたサファイア等の基板を用いて、ドライエッチングにより容易にサファイア基板表面に円錐形状の凹凸パターンを形成させることができる。具体的には、特定種類の重合性モノマーを含むインプリント用組成物を用いることで、良好なインプリント均一性を得られ、さらにドライエッチングにより容易にサファイア基板表面を円錐形状に加工できる。
【図面の簡単な説明】
【００２８】
【図１】円錐パターンを有するサファイア基板の模式図
【図２】サファイア凹凸パターンの凸部の断面形状
【図３】サファイア凹凸パターンの凸部（円錐）を上方からみた場合の配置
【図４】サファイア凹凸パターンの凸部（円錐）の断面形状
【発明を実施するための形態】
【００２９】
本発明は、下記式（１）
【００３０】
【化３】
0006371179.tif 000004
【００３１】
（式中、
Ｒ１、Ｒ２、Ｒ３、及びＲ４は、それぞれ、炭素数１〜５のアルキレン基、又は該アルキレン基の少なくとも１つの水素原子が水酸基に置換された基であり、
Ｒ５、Ｒ６、Ｒ７、及びＲ８は、それぞれ、水素原子、又はメチル基である。）で示される（メタ）アクリル系重合性モノマーを含むインプリント用組成物である。以下、順を追って説明する。
【００３２】
（インプリント用組成物）
本発明のインプリント用組成物は、前記式（１）で示される（メタ）アクリル系重合性モノマーを含めば特に制限されるものではない。前記式（１）で示される（メタ）アクリル系重合性モノマーを含むことにより、優れた効果を発揮する。
【００３３】
そのため、本発明のインプリント用組成物は、前記式（１）で示される（メタ）アクリル系重合性モノマー以外に、重合性基を有する他のモノマーを含むことができる。具体的には、本発明のインプリント用組成物において、重合性基を有する重合性モノマーの全量を１００質量％としたとき、前記式（１）で示される（メタ）アクリル系重合性モノマー１００〜６０質量％、重合性基を有する他のモノマー０〜４０質量％とすることができる。ただし、より本発明の効果を発揮するためには、前記式（１）で示される（メタ）アクリル系重合性モノマー１００〜８０質量％、重合性基を有する他のモノマー０〜２０質量％とすることが好ましく、成形性等を考慮すると、前記式（１）で示される（メタ）アクリル系重合性モノマーが１００質量％であることが好ましい。先ず、前記式（１）で示される（メタ）アクリル系重合性モノマーについて説明する。
【００３４】
（式（１）で示される（メタ）アクリル系重合性モノマー）
本発明のインプリント用組成物は、下記式（１）
【００３５】
【化４】
0006371179.tif 000005
【００３６】
（式中、
Ｒ１、Ｒ２、Ｒ３、及びＲ４は、それぞれ、炭素数１〜５のアルキレン基、又は該アルキレン基の少なくとも１つの水素原子が水酸基に置換された基であり、
Ｒ５、Ｒ６、Ｒ７、及びＲ８は、それぞれ、水素原子、又はメチル基である。）で示される（メタ）アクリル系重合性モノマー（以下、単に「式（１）で示されるモノマー」とする場合もある）を含むものである。
【００３７】
式（１）で示されるモノマーは、基本骨格が芳香環を４つ有した１，１，２，２−テトラフェニルエタンであり、その融点（１，１，２，２−テトラフェニルエタンの融点）は２５０℃以上の非常に安定な固体である。そのため、この骨格に重合性基を４つ導入し、対称性を崩した多官能（メタ）アクリル系重合性モノマーは高粘度液体となり、２５℃における粘度が５，０００ｍＰａ・ｓｅｃ以上となる。
【００３８】
インプリント均一性を得るには、２５℃における粘度が１，０００〜５０，０００，０００ｍＰａ・ｓｅｃであることが好ましい。そのため、式（１）で示されるモノマーを含むインプリント用組成物は、容易に十分なインプリント均一性を得ることができる。
【００３９】
また、式（１）で示されるモノマーを主成分とする本発明のインプリント用組成物を重合して得られる硬化体は、式（１）で示されるモノマーの基本骨格由来の熱安定性と、該モノマーが多官能性であることから架橋性に優れているため、高い耐熱性も有している。
【００４０】
式（１）で示されるモノマーは、エッチング耐性の指標である下記式（Ｉ）のＸ値（ただし、以下の値は式（１）で示されるモノマーのみを使用した場合の値）で示される大西パラメータが、式（１）のＲ１、Ｒ２、Ｒ３、及びＲ４が、炭素数１〜５のアルキレン基の場合、大西パラメータＸ値は３．０〜３．１の範囲の値となる。また、Ｒ１、Ｒ２、Ｒ３、及びＲ４が、水酸基を１つ有する炭素数１〜５のアルキレン基の場合、大西パラメータＸ値は３．４〜３．６の範囲の値となる。
【００４１】
そのため、式（１）で示されるモノマーを主成分とするインプリント用組成物は、大西パラメータＸ値が４．０以下の小さい値を示すようになり、エッチング耐性が高くなる。
【００４２】
Ｘ＝ＮＴ／（ＮＣ−ＮＯ）      （Ｉ）
（式中、
ＮＴは、式（１）で示されるモノマーの全原子の数であり、
ＮＣは、式（１）で示されるモノマー中の全炭素原子の数であり、
ＮＯは、式（１）で示されるモノマー中の全酸素原子の数である。）。
【００４３】
以上の通り、式（１）で示されるモノマーを主成分とするインプリント用組成物（及び該組成物からなる硬化体）は、高い粘度、小さい大西パラメータ値、及び高い耐熱性を示すことから、優れた性能を示す。
【００４４】
前記式（１）において、Ｒ１、Ｒ２、Ｒ３、及びＲ４は、それぞれ、炭素数１〜５のアルキレン基、又は該アルキレン基の少なくとも１つの水素原子が水酸基に置換された基である。Ｒ１、Ｒ２、Ｒ３、及びＲ４は、それぞれ異なる基であってもよいし、２つ以上の基が同一の基であってもよい。ただし、式（１）で示されるモノマーの生産性を考慮すると、Ｒ１、Ｒ２、Ｒ３、及びＲ４は、全て同一の基となることが好ましい。
【００４５】
式（１）において、アルキレン基は、直鎖状、又は分岐状であってもよい。また、該アルキレン基の少なくとも１つの水素原子が水酸基に置換された基において、水酸基の数は、特に制限されるものではないが、大西パラメータを小さくし、エッチング耐性を向上するためには、２個以下とすることが好ましく、１個であることが最も好ましい。
【００４６】
具体的には、
メチレン基、エチレン基、プロピレン基、ブチレン基、ペンチレン基、１−メチルエチレン基、１−メチルプロピレン基、２−メチルプロピレン基、２，２−ジメチルプロピレン基、１−メチルブチレン基、２−メチルブチレン基等のアルキレン基；
１−ヒドロキシエチレン基、１，１−ジヒドロキシエチレン基、１，２−ジヒドロキシエチレン基、１−ヒドロキシプロピレン基、２−ヒドロキシプロピレン基、１，１−ジヒドロキシプロピレン基、１，２−ジヒドロキシプロピレン基、１，３−ジヒドロキシプロピレン基、２，２−ジヒドロキシプロピレン基、１−ヒドロキシ−１−メチルプロピレン基、２−ヒドロキシ−１−メチルプロピレン基、３−ヒドロキシ−１−メチルプロピレン基、１，２−ジヒドロキシ−１−メチルプロピレン基、１，３−ジヒドロキシ−１−メチルプロピレン基、２，３−ジヒドロキシ−１−メチルプロピレン基、２，２−ジヒドロキシ−１−メチルプロピレン基、３，３−ジヒドロキシ−１−メチルプロピレン基、１−ヒドロキシ−２−メチルプロピレン基、２−ヒドロキシ−２−メチルプロピレン基、３−ヒドロキシ−２−メチルプロピレン基、１，１−ジヒドロキシ−２−メチルプロピレン基、１，２−ジヒドロキシ−２−メチルプロピレン基、１，３−ジヒドロキシ−２−メチルプロピレン基、１−ヒドロキシ−２，２−ジメチルプロピレン基、１，１−ジヒドロキシ−２，２−ジメチルプロピレン基、１−ヒドロキシブチレン基、２−ヒドロキシブチレン基、１，１−ジヒドロキシブチレン基、１，２−ジヒドロキシブチレン基、１，３−ジヒドロキシブチレン基、１，４−ジヒドロキシブチレン基、２，２−ジヒドロキシブチレン基、１−ヒドロキシ−１−メチルブチレン基、２−ヒドロキシ−１−メチルブチレン基、３−ヒドロキシ−１−メチルブチレン基、４−ヒドロキシ−１−メチルブチレン基、１，２−ジヒドロキシ−１−メチルブチレン基、１，３−ジヒドロキシ−１−メチルブチレン基、１，４−ジヒドロキシ−１−メチルブチレン基、２，３−ジヒドロキシ−１−メチルブチレン基、２，４−ジヒドロキシ−１−メチルブチレン基、２，２−ジヒドロキシ−１−メチルブチレン基、３，３−ジヒドロキシ−１−メチルブチレン基、４，４−ジヒドロキシ−１−メチルブチレン基、１−ヒドロキシ−２−メチルブチレン基、２−ヒドロキシ−２−メチルブチレン基、３−ヒドロキシ−２−メチルブチレン基、４−ヒドロキシ−２−メチルブチレン基、１，２−ジヒドロキシ−２−メチルブチレン基、１，３−ジヒドロキシ−２−メチルブチレン基、１，４−ジヒドロキシ−２−メチルブチレン基、１，１−ジヒドロキシ−２−メチルブチレン基、２，３−ジヒドロキシ−２−メチルブチレン基、２，４−ジヒドロキシ−２−メチルブチレン基、３，３−ジヒドロキシ−２−メチルブチレン基、３，４−ジヒドロキシ−２−メチルブチレン基、４，４−ジヒドロキシ−２−メチルブチレン基等の少なくとも１つの水素原子が水酸基に置換されたアルキレン基が挙げられる。
【００４７】
これらの中でも、メチレン基、エチレン基、プロピレン基等の炭素数１〜３のアルキレン基、または１−ヒドロキシエチレン基、１−ヒドロキシプロピレン基、２−ヒドロキシプロピレン基等の水酸基を１つ有する炭素数１〜３のアルキレン基が好ましい。
【００４８】
式（１）において、Ｒ５、Ｒ６、Ｒ７、及びＲ８は、それぞれ、水素原子、又はメチル基である。Ｒ５、Ｒ６、Ｒ７、及びＲ８は、それぞれ異なる基であってもよいし、同一の基であってもよい。ただし、ただし、式（１）で示されるモノマーの生産性を考慮すると、Ｒ５、Ｒ６、Ｒ７、及びＲ８は、全て同一の基となることが好ましい。そして、中でも、Ｒ５、Ｒ６、Ｒ７、及びＲ８が水素原子であれば、光重合を用いた際、インプリント用組成物の硬化速度を速くすることができる。
【００４９】
式（１）で示されるモノマーの例を具体的に例示すれば、
１，１，２，２−テトラキス｛４−（メタ）アクリロイルオキシメトキシフェニル｝エタン、
１，１，２，２−テトラキス［４−｛２−（メタ）アクリロイルオキシエトキシ｝フェニル］エタン、
１，１，２，２−テトラキス［４−｛３−（メタ）アクリロイルオキシプロポキシ｝フェニル］エタン、
１，１，２，２−テトラキス［４−｛４−（メタ）アクリロイルオキシブトキシ｝フェニル］エタン、
１，１，２，２−テトラキス［４−｛５−（メタ）アクリロイルオキシペントキシ｝フェニル］エタン、
１，１，２，２−テトラキス［４−｛２−（メタ）アクリロイルオキシ−１−メチルエトキシ｝フェニル］エタン、
１，１，２，２−テトラキス［４−｛３−（メタ）アクリロイルオキシ−１−メチルプロポキシ｝フェニル］エタン、
１，１，２，２−テトラキス［４−｛３−（メタ）アクリロイルオキシ−２−メチルプロポキシ｝フェニル］エタン、
１，１，２，２−テトラキス［４−｛３−（メタ）アクリロイルオキシ−２，２−ジメチルプロポキシ｝フェニル］エタン、
１，１，２，２−テトラキス［４−｛４−（メタ）アクリロイルオキシ−１−メチルブトキシ｝フェニル］エタン、
１，１，２，２−テトラキス［４−｛４−（メタ）アクリロイルオキシ−２−メチルブトキシ｝フェニル］エタン、
１，１，２，２−テトラキス［４−｛２−（メタ）アクリロイルオキシ−１−ヒドロキシエトキシ｝フェニル］エタン、
１，１，２，２−テトラキス［４−｛２−（メタ）アクリロイルオキシ−１，１−ジヒドロキシエトキシ｝フェニル］エタン、
１，１，２，２−テトラキス［４−｛２−（メタ）アクリロイルオキシ−１，２−ジヒドロキシエトキシ｝フェニル］エタン、
１，１，２，２−テトラキス［４−｛３−（メタ）アクリロイルオキシ−１−ヒドロキシプロポキシ｝フェニル］エタン、
１，１，２，２−テトラキス［４−｛３−（メタ）アクリロイルオキシ−２−ヒドロキシプロポキシ｝フェニル］エタン、
１，１，２，２−テトラキス［４−｛３−（メタ）アクリロイルオキシ−１，１−ジヒドロキシプロポキシ｝フェニル］エタン、
１，１，２，２−テトラキス［４−｛３−（メタ）アクリロイルオキシ−１，２−ジヒドロキシプロポキシ｝フェニル］エタン、
１，１，２，２−テトラキス［４−｛３−（メタ）アクリロイルオキシ−１，３−ジヒドロキシプロポキシ｝フェニル］エタン、
１，１，２，２−テトラキス［４−｛３−（メタ）アクリロイルオキシ−２，２−ジヒドロキシプロポキシ｝フェニル］エタン、
１，１，２，２−テトラキス［４−｛３−（メタ）アクリロイルオキシ−１−ヒドロキシ−１−メチルプロポキシ｝フェニル］エタン、
１，１，２，２−テトラキス［４−｛３−（メタ）アクリロイルオキシ−２−ヒドロキシ−１−メチルプロポキシ｝フェニル］エタン、
１，１，２，２−テトラキス［４−｛３−（メタ）アクリロイルオキシ−３−ヒドロキシ−１−メチルプロポキシ｝フェニル］エタン、
１，１，２，２−テトラキス［４−｛３−（メタ）アクリロイルオキシ−１，２−ジヒドロキシ−１−メチルプロポキシ｝フェニル］エタン、
１，１，２，２−テトラキス［４−｛３−（メタ）アクリロイルオキシ−１，３−ジヒドロキシ−１−メチルプロポキシ｝フェニル］エタン、
１，１，２，２−テトラキス［４−｛３−（メタ）アクリロイルオキシ−２，３−ジヒドロキシ−１−メチルプロポキシ｝フェニル］エタン、
１，１，２，２−テトラキス［４−｛３−（メタ）アクリロイルオキシ−２，２−ジヒドロキシ−１−メチルプロポキシ｝フェニル］エタン、
１，１，２，２−テトラキス［４−｛３−（メタ）アクリロイルオキシ−３，３−ジヒドロキシ−１−メチルプロポキシ｝フェニル］エタン、
１，１，２，２−テトラキス［４−｛３−（メタ）アクリロイルオキシ−１−ヒドロキシ−２−メチルプロポキシ｝フェニル］エタン、
１，１，２，２−テトラキス［４−｛３−（メタ）アクリロイルオキシ−２−ヒドロキシ−２−メチルプロポキシ｝フェニル］エタン、
１，１，２，２−テトラキス［４−｛３−（メタ）アクリロイルオキシ−３−ヒドロキシ−２−メチルプロポキシ｝フェニル］エタン、
１，１，２，２−テトラキス［４−｛３−（メタ）アクリロイルオキシ−１，１−ジヒドロキシ−２−メチルプロポキシ｝フェニル］エタン、
１，１，２，２−テトラキス［４−｛３−（メタ）アクリロイルオキシ−１，２−ジヒドロキシ−２−メチルプロポキシ｝フェニル］エタン、
１，１，２，２−テトラキス［４−｛３−（メタ）アクリロイルオキシ−１，３−ジヒドロキシ−２−メチルプロポキシ｝フェニル］エタン、
１，１，２，２−テトラキス［４−｛３−（メタ）アクリロイルオキシ−１−ヒドロキシ−２，２−ジメチルプロポキシ｝フェニル］エタン、
１，１，２，２−テトラキス［４−｛３−（メタ）アクリロイルオキシ−１，１−ジヒドロキシ−２，２−ジメチルプロポキシ｝フェニル］エタン、
１，１，２，２−テトラキス［４−｛４−（メタ）アクリロイルオキシ−１−ヒドロキシブトキシ｝フェニル］エタン、
１，１，２，２−テトラキス［４−｛４−（メタ）アクリロイルオキシ−２−ヒドロキシブトキシ｝フェニル］エタン、
１，１，２，２−テトラキス［４−｛４−（メタ）アクリロイルオキシ−１，１−ジヒドロキシブトキシ｝フェニル］エタン、
１，１，２，２−テトラキス［４−｛４−（メタ）アクリロイルオキシ−１，２−ジヒドロキシブトキシ｝フェニル］エタン、
１，１，２，２−テトラキス［４−｛４−（メタ）アクリロイルオキシ−１，３−ジヒドロキシブトキシ｝フェニル］エタン、
１，１，２，２−テトラキス［４−｛４−（メタ）アクリロイルオキシ−１，４−ジヒドロキシブトキシ｝フェニル］エタン、
１，１，２，２−テトラキス［４−｛４−（メタ）アクリロイルオキシ−２，２−ジヒドロキシブトキシ｝フェニル］エタン、
１，１，２，２−テトラキス［４−｛４−（メタ）アクリロイルオキシ−１−ヒドロキシ−１−メチルブトキシ｝フェニル］エタン、
１，１，２，２−テトラキス［４−｛４−（メタ）アクリロイルオキシ−２−ヒドロキシ−１−メチルブトキシ｝フェニル］エタン、
１，１，２，２−テトラキス［４−｛４−（メタ）アクリロイルオキシ−３−ヒドロキシ−１−メチルブトキシ｝フェニル］エタン、
１，１，２，２−テトラキス［４−｛４−（メタ）アクリロイルオキシ−４−ヒドロキシ−１−メチルブトキシ｝フェニル］エタン、
１，１，２，２−テトラキス［４−｛４−（メタ）アクリロイルオキシ−１，２−ジヒドロキシ−１−メチルブトキシ｝フェニル］エタン、
１，１，２，２−テトラキス［４−｛４−（メタ）アクリロイルオキシ−１，３−ジヒドロキシ−１−メチルブトキシ｝フェニル］エタン、
１，１，２，２−テトラキス［４−｛４−（メタ）アクリロイルオキシ−１，４−ジヒドロキシ−１−メチルブトキシ｝フェニル］エタン、
１，１，２，２−テトラキス［４−｛４−（メタ）アクリロイルオキシ−２，３−ジヒドロキシ−１−メチルブトキシ｝フェニル］エタン、
１，１，２，２−テトラキス［４−｛４−（メタ）アクリロイルオキシ−２，４−ジヒドロキシ−１−メチルブトキシ｝フェニル］エタン、
１，１，２，２−テトラキス［４−｛４−（メタ）アクリロイルオキシ−２，２−ジヒドロキシ−１−メチルブトキシ｝フェニル］エタン、
１，１，２，２−テトラキス［４−｛４−（メタ）アクリロイルオキシ−３，３−ジヒドロキシ−１−メチルブトキシ｝フェニル］エタン、
１，１，２，２−テトラキス［４−｛４−（メタ）アクリロイルオキシ−４，４−ジヒドロキシ−１−メチルブトキシ｝フェニル］エタン、
１，１，２，２−テトラキス［４−｛４−（メタ）アクリロイルオキシ−１−ヒドロキシ−２−メチルブトキシ｝フェニル］エタン、
１，１，２，２−テトラキス［４−｛４−（メタ）アクリロイルオキシ−２−ヒドロキシ−２−メチルブトキシ｝フェニル］エタン、
１，１，２，２−テトラキス［４−｛４−（メタ）アクリロイルオキシ−３−ヒドロキシ−２−メチルブトキシ｝フェニル］エタン、
１，１，２，２−テトラキス［４−｛４−（メタ）アクリロイルオキシ−４−ヒドロキシ−２−メチルブトキシ｝フェニル］エタン
１，１，２，２−テトラキス［４−｛４−（メタ）アクリロイルオキシ−１，２−ジヒドロキシ−２−メチルブトキシ｝フェニル］エタン
１，１，２，２−テトラキス［４−｛４−（メタ）アクリロイルオキシ−１，３−ジヒドロキシ−２−メチルブトキシ｝フェニル］エタン
１，１，２，２−テトラキス［４−｛４−（メタ）アクリロイルオキシ−１，４−ジヒドロキシ−２−メチルブトキシ｝フェニル］エタン
１，１，２，２−テトラキス［４−｛４−（メタ）アクリロイルオキシ−１，１−ジヒドロキシ−２−メチルブトキシ｝フェニル］エタン
１，１，２，２−テトラキス［４−｛４−（メタ）アクリロイルオキシ−２，３−ジヒドロキシ−２−メチルブトキシ｝フェニル］エタン
１，１，２，２−テトラキス［４−｛４−（メタ）アクリロイルオキシ−２，４−ジヒドロキシ−２−メチルブトキシ｝フェニル］エタン
１，１，２，２−テトラキス［４−｛４−（メタ）アクリロイルオキシ−３，３−ジヒドロキシ−２−メチルブトキシ｝フェニル］エタン
１，１，２，２−テトラキス［４−｛４−（メタ）アクリロイルオキシ−３，４−ジヒドロキシ−２−メチルブトキシ｝フェニル］エタン
１，１，２，２−テトラキス［４−｛４−（メタ）アクリロイルオキシ−４，４−ジヒドロキシ−２−メチルブトキシ｝フェニル］エタン
等が挙げられる。
【００５０】
これらの中でも、優れた効果を発揮するインプリント用組成物とするためには、
１，１，２，２−テトラキス｛４−（メタ）アクリロイルオキシメトキシフェニル｝エタン、
１，１，２，２−テトラキス［４−｛２−（メタ）アクリロイルオキシエトキシ｝フェニル］エタン、
１，１，２，２−テトラキス［４−｛３−（メタ）アクリロイルオキシプロポキシ｝フェニル］エタン、
１，１，２，２−テトラキス［４−｛３−（メタ）アクリロイルオキシ−２−ヒドロキシプロポキシ｝フェニル］エタン等が好ましく、
特に好まくは、１，１，２，２−テトラキス［４−｛２−（メタ）アクリロイルオキシエトキシ｝フェニル］エタン、
１，１，２，２−テトラキス［４−｛３−（メタ）アクリロイルオキシ−２−ヒドロキシプロポキシ｝フェニル］エタンであり、下記式（２）で示される。
【００５１】
【化５】
0006371179.tif 000006
【００５２】
また、式（１）で示される（メタ）アクリル系重合性モノマーの中でも、下記式（１０）
【００５３】
【化６】
0006371179.tif 000007
【００５４】
（式中、
（ｉ）Ｒ１０、Ｒ２０、Ｒ３０、及びＲ４０は、それぞれ、炭素数１〜５のアルキレン基、又は該アルキレン基の少なくとも１つの水素原子が水酸基に置換された基であり、
Ｒ５０、Ｒ６０、Ｒ７０、及びＲ８０は、メチル基であるか、又は
（ｉｉ）Ｒ１０、Ｒ２０、Ｒ３０、及びＲ４０は、炭素数１〜５のアルキレン基の少なくとも１つの水素原子が水酸基に置換された基であり、
Ｒ５０、Ｒ６０、Ｒ７０、及びＲ８０は、それぞれ、水素原子、あるいはメチル基である。）で示される（メタ）アクリル系化合物は、新規化合物である。
【００５５】
式（１０）で示される（メタ）アクリル系化合物において、
（ｉ）Ｒ１０、Ｒ２０、Ｒ３０、及びＲ４０は、それぞれ、炭素数１〜５のアルキレン基、又は該アルキレン基の少なくとも１つの水素原子が水酸基に置換された基であり、Ｒ５０、Ｒ６０、Ｒ７０、及びＲ８０は、メチル基である場合、
Ｒ１０、Ｒ２０、Ｒ３０、及びＲ４０は、前記Ｒ１、Ｒ２、Ｒ３、及びＲ４で説明した基と同じ基であり、好ましい基も同じである。
【００５６】
また、  式（１０）で示される（メタ）アクリル系化合物において、
（ｉｉ）Ｒ１０、Ｒ２０、Ｒ３０、及びＲ４０は、炭素数１〜５のアルキレン基の少なくとも１つの水素原子が水酸基に置換された基であり、
Ｒ５０、Ｒ６０、Ｒ７０、及びＲ８０は、それぞれ、水素原子、あるいはメチル基である場合、  Ｒ１０、Ｒ２０、Ｒ３０、及びＲ４０の、炭素数１〜５のアルキレン基の少なくとも１つの水素原子が水酸基に置換された基は、前記Ｒ１、Ｒ２、Ｒ３、及びＲ４で説明した基と同じ基であり、好ましい基も同じである。
【００５７】
（式（１）で示されるモノマーの製造方法）
式（１）で示されるモノマーの製造方法は、特に制限されるものではない。式（１）の中でも、式（２）で示されるモノマー、すなわち、１，１，２，２−テトラキス｛４−（３−アクリロイルオキシ−２−ヒドロキシプロポキシ）フェニル｝エタンは、新中村化学工業（株）製、ＮＫオリゴ  ＥＡ−８７２０を使用することができる。
【００５８】
その他、式（１）で示されるモノマーは、Ｗｉｌｌｉａｍｓｏｎのエーテル合成法として、一般的に知られている方法にて合成することができる。具体的には、原料化合物として、１，１，２，２−テトラキス（４−ヒドロキシフェニル）エタンと（メタ）アクリル酸ハロゲン化アルキルを用い、水素化ナトリウム、カリウムｔ−ブトキシド等の強塩基を作用させることにより製造できる。
【００５９】
本発明のインプリント用組成物は、前記の通り、式（１）で示されるモノマー以外の、重合性基を有する他のモノマー（以下、単に他のモノマーとする場合もある）を含むことができる。次に、他のモノマーについて説明する。
【００６０】
（他のモノマー）
本発明において、他のモノマーは、特に制限されるものではなく、光重合に使用される公知の（メタ）アクリル基を有する重合性モノマー、及び／又は（メタ）アクリル基以外の重合性基を有するモノマーを使用することができる。
【００６１】
（メタ）アクリル基以外の重合性基を有するモノマーとしては、スチレン、ジビニルベンゼン、α−メチルスチレン、Ｎ−ビニルピロリドン、３’，４’−エポキシシクロヘキシルメチル−３，４−エポキシシクロヘキサンカルボキシレート、１，２−エポキシ−４−ビニルシクロヘキサン、３−エチル−３−ヒドロキシメチルオキセタン、２−エチルヘキシルオキセタン、キシリレンビスオキセタン、３−エチル−３−［｛（３−エチルオキセタン−３−イル）メトキシ｝メチル］オキセタン等が挙げられる。ただし、光重合によりインプリントを実施する場合には、他のモノマーは、式（１）で示されるモノマー以外であって、（メタ）アクリル基を有するモノマーであることが好ましい。そのため、前記（メタ）アクリル基以外の重合性基を有するモノマーを使用する場合には、本発明の効果を損なわない範囲、具体的には、重合性基を有する重合性モノマーの全量を１００質量％としたとき、前記（メタ）アクリル基以外の重合性基を有するモノマーは０〜５質量％とすることが好ましく、特に好ましくは０質量％である。
【００６２】
（（メタ）アクリル基を有する他のモノマー）
次に、他のモノマーの中でも、（メタ）アクリル基を有する重合性モノマーについて説明する。（メタ）アクリル基を有する他のモノマーとしては、１分子中に１つの（メタ）アクリル基を有する単官能重合性モノマー、１分子中に２つ以上の（メタ）アクリル基を有する多官能重合性モノマーが挙げられ、これら単官能重合性モノマー及び多官能重合性モノマーを組み合わせて使用することもできる。
【００６３】
（（メタ）アクリル基を有する他のモノマー：単官能重合性モノマー）
１つの（メタ）アクリル基を有する単官能重合性モノマーとしては、例えば、メチル（メタ）アクリレート、エチル（メタ）アクリレート、プロピル（メタ）アクリレート、ｎ−ブチル（メタ）アクリレート、イソブチル（メタ）アクリレート、ｓｅｃ−ブチル（メタ）アクリレート、ｔｅｒｔ−ブチル（メタ）アクリレート、２−エチルヘキシル（メタ）アクリレート、イソアミル（メタ）アクリレート、イソデシル（メタ）アクリレート、イソミリスチル（メタ）アクリレート、ｎ−ラウリル（メタ）アクリレート、ｎ−ステアリル（メタ）アクリレート、イソステアリル（メタ）アクリレート、２−ブトキシエチル（メタ）アクリレート、ブトキシジエチレングリコール（メタ）アクリレート、シクロヘキシル（メタ）アクリレート、テトラヒドロフルフリル（メタ）アクリレート、２−エチルヘキシルジエチレングリコール（メタ）アクリレート、ジシクロペンテニル（メタ）アクリレート、ジシクロペンテニルオキシエチル（メタ）アクリレート、ジシクロペンタニル（メタ）アクリレート、２−ヒドロキシエチル（メタ）アクリレート、３−ヒドロキシプロピル（メタ）アクリレート、４−ヒドロキシブチル（メタ）アクリレート、Ｎ−（２−ヒドロキシエチル）（メタ）アクリルアミド、２−（２−ビニロキシエトキシ）エチル（メタ）アクリレート、グリシジル（メタ）アクリレート、メトキシポリエチレングリコール（メタ）アクリレート、エトキシポリエチレングリコール（メタ）アクリレート、プロポキシポリエチレングリコール（メタ）アクリレート、メトキシポリプロピレングリコール（メタ）アクリレート、エトキシポリプロピレングリコール（メタ）アクリレート、プロポキシポリプロピレングリコール（メタ）アクリレート、イソボルニル（メタ）アクリレート、アダマンタン（メタ）アクリレート誘導体、（メタ）アクリロイルモルホリン等の脂肪族（メタ）アクリレート；ベンジル（メタ）アクリレート、フェノキシメチル（メタ）アクリレート、フェノキシエチル（メタ）アクリレート、フェノキシポリエチレングリコール（メタ）アクリレート、フェノキシポリプロピレングリコール（メタ）アクリレート、２−（４−ヒドロキシフェノキシ）エチル（メタ）アクリレート、２−ヒドロキシ−３−フェノキシプロピル（メタ）アクリレート、４−ヒドロキシフェノキシポリエチレングリコール（メタ）アクリレート、４−ヒドロキシフェノキシポリプロピレングリコール（メタ）アクリレート、エトキシ化アルキルフェノール（メタ）アクリレート、プロポキシ化アルキルフェノール（メタ）アクリレート、ο−フェニルフェノキシメチル（メタ）アクリレート、２−（ο−フェニルフェノキシ）エチル（メタ）アクリレート、３−（ο−フェニルフェノキシ）プロピル（メタ）アクリレート、４−（ο−フェニルフェノキシ）ブチル（メタ）アクリレート、２−［２−（ο−フェニルフェノキシ）エトキシ］エチル（メタ）アクリレート、２−ヒドロキシ−３−（ο−フェニルフェノキシ）プロピル（メタ）アクリレート等が挙げられる。
【００６４】
（（メタ）アクリル基を有する他のモノマー：多官能重合性モノマー）
１分子中に２つの（メタ）アクリル基を有する多官能重合性モノマー（二官能重合性モノマー）としては、例えば、エチレングリコールジ（メタ）アクリレート、プロピレングリコールジ（メタ）アクリレート、ポリオレフィングリコールジ（メタ）アクリレート、エトキシ化ポリプロピレングリコールジ（メタ）アクリレート、２−ヒドロキシ−３−（メタ）アクリロイルオキシプロピル（メタ）アクリレート、２−ヒドロキシ−１,３−ジ（メタ）アクリロイルオキシプロパン、ジオキサングリコールジ（メタ）アクリレート、トリシクロデカンジメタノールジ（メタ）アクリレート、１,４−ブタンジオールジ（メタ）アクリレート、グリセリンジ（メタ）アクリレート、１,６−ヘキサンジオールジ（メタ）アクリレート、１,９−ノナンジオールジ（メタ）アクリレート、１,１０−デカンジオールジ（メタ）アクリレート、ネオペンチルグリコールジ（メタ）アクリレート、２−メチル−１,８−オクタンジオールジ（メタ）アクリレート、１,９−ノナンジオールジ（メタ）アクリレート、ブチルエチルプロパンジオールジ（メタ）アクリレート、３−メチル−１,５−ペンタンジオールジ（メタ）アクリレート等の脂肪族ジアクリレート;エトキシ化ビスフェノールＡジ（メタ）アクリレート、プロポキシ化エトキシ化ビスフェノールＡジ（メタ）アクリレート、エトキシ化ビスフェノールＦジ（メタ）アクリレート、１，３−アダマンタンジオールジ（メタ）アクリレート、９，９−ビス［４−（（メタ）アクリロイルオキシメトキシ）フェニル］フルオレン、９，９−ビス［４−（２−（メタ）アクリロイルオキシエトキシ）フェニル］フルオレン、９，９−ビス［４−（３−（メタ）アクリロイルオキシプロポキシ）フェニル］フルオレン、９，９−ビス［４−（４−（メタ）アクリロイルオキシブチロキシ）フェニル］フルオレン、９，９−ビス［４−（３−（メタ）アクリロイルオキシ−２−ヒドロキシプロピルオキシ）フェニル］フルオレン等の芳香環を有するジ（メタ）アクリレートが挙げられる。
【００６５】
さらに、該多官能重合性モノマーにおいて、１分子中に３つ以上の（メタ）アクリル基を有する重合性モノマーとしては、エトキシ化グリセリントリ（メタ）アクリレート、トリメチロールプロパントリ（メタ）アクリレート、エトキシ化トリメチロールプロパントリ（メタ）アクリレート、プロポキシ化トリメチロールプロパントリ（メタ）アクリレート、ペンタエリスリトールトリ（メタ）アクリレート、ペンタエリスリトールテトラ（メタ）アクリレート、ジトリメチロールプロパンテトラ（メタ）アクリレート、エトキシ化ペンタエリスリトールテトラ（メタ）アクリレート、ジペンタエリスリトールポリ（メタ）アクリレート、１，３，５−アダマンタントリオールトリ（メタ）アクリレートが挙げられる。
【００６６】
（好適な（メタ）アクリル基を有する他のモノマー）
上記他のモノマーの中でも、塩素系ガスのエッチング耐性を向上させることができる、すなわち大西パラメータを小さくできるという点から、分子内にο−フェニルフェノキシ基、フルオレン等の芳香環を有するモノマー、また環状構造を有するモノマーが好ましい。具体的には、２−（ｏ−フェニルフェノキシ）エチル（メタ）アクリレート、２−フェノキシエチル（メタ）アクリレート、イソボルニル（メタ）アクリレート、トリシクロデカンジメタノールジ（メタ）アクリレート、２，２−ビス｛４−（メタ）アクリロイルオキシエトキシエトキシフェニル｝プロパン、９，９−ビス［４−｛２−（メタ）アクリロイルオキシエトキシ｝フェニル］フルオレン、９，９−ビス［４−｛３−（メタ）アクリロイルオキシプロポキシ｝フェニル］フルオレン、１，３−アダマンタンジオールモノ（メタ）アクリレート、１，３−アダマンタンジオールジ（メタ）アクリレートを挙げることができる。
【００６７】
前記の通り、本発明のインプリント用組成物は、他のモノマーを含むことができる。そして、他のモノマーを含む場合には、その使用する他のモノマーの種類、配合割合は、エッチング耐性を良好にするためには、次に説明する大西パラメータのＸ値が４．０以下となるように選択することが好ましい。
【００６８】
すなわち、複数種の重合性モノマーを用いた場合の大西パラメータＸ値は、以下の通り求められる。
【００６９】
Ｘ＝Σ（Ｘｋ×Ｍｋ）      （ＩＩ）
ｋ＝１、２、３、・・・ｎであり、複数の重合性モノマー中に含まれる重合性モノマーの種類の数であり、Ｘｋは、重合性モノマーのＸ値を表し、Ｍｋは、重合性モノマーの質量分率（各重合性モノマーの質量／複数の重合性モノマーの総質量）を表す。
【００７０】
例えば、前記式（Ｉ）のＸ値が４．０の重合性モノマー２０質量％と、前記式（Ｉ）のＸ値が３．０の重合性モノマー８０質量％から構成される、複数の重合性モノマーを用いた場合、該複数の重合性モノマーの一般式（ＩＩ）のＸ値は、４．０×０．２＋３．０×０．８＝３．２となる。
ただし、前記の通り、本発明のインプリント用組成物は、式（１）で示されるモノマーが重合性モノマーの全量となってもよい。
【００７１】
本発明のインプリント用組成物は、前記重合性モノマー以外に、重合開始剤、その他添加成分を含むことができる。次に、これら配合剤について説明する。
【００７２】
（重合開始剤）
本発明のインプリント用組成物は、熱重合、光重合、又は重合の重合方法で硬化させることができる。ただし、パターン形成時の生産性を考慮すると光重合を実施することが好ましい。そのため、該インプリント用組成物は、光重合開始剤を含むことが好ましい。
【００７３】
（光重合開始剤）
本発明において、光重合開始剤は特に制限されるものではなく、（メタ）アクリル系重合性モノマーを光重合できるものであれば、いかなる光重合開始剤も使用できる。
【００７４】
光重合開始剤としては、具体的に、２,２−ジメトキシ−１,２−ジフェニルエタン−１−オン、１−ヒドロキシシクロヘキシルフェニルケトン、２−ヒドロキシ−２−メチル−１−フェニルプロパン−１−オン、１−［４−（２−ヒドロキシエトキシ）フェニル］−２−ヒドロキシ−２−メチル−１−プロパン−１−オン、２−ヒドロキシ−１−｛４−［４−（２−ヒドロキシ−２−メチルプロピオニル）ベンジル］フェニル｝−２−メチル−プロパン−１−オン、ベンゾイルギ酸メチル、２−メチル−１−［４−（メチルチオ）フェニル］−２−モルフォリノプロパン−１−オン、２−ベンジル−２−ジメチルアミノ−１−（４−モルフォリノフェニル）−ブタン−１−オン、２−ジメチルアミノ−２−（４−メチルベンジル）−１−（４−モリフォリン−４−イル−フェニル）ブタン−１−オン等のアセトフェノン誘導体；２,４,６−トリメチルベンゾイルジフェニルホスフィンオキサイド、２,６−ジメトキシベンゾイルジフェニルホスフィンオキサイド、２,６−ジクロロベンゾイルジフェニルホスフィンオキサイド、２,４,６−トリメチルベンゾイルフェニルホスフィン酸メチル、２−メチルベンゾイルジフェニルホスフィンオキサイド、ピバロイルフェニルホスフィン酸イソプロピル、ビス−（２,６−ジクロロベンゾイル）フェニルホスフィンオキサイド、ビス−（２,６−ジクロロベンゾイル）−２,５−ジメチルフェニルホスフィンオキサイド、ビス−（２,６−ジクロロベンゾイル）−４−プロピルフェニルホスフィンオキサイド、ビス−（２,６−ジクロロベンゾイル）−１−ナフチルホスフィンオキサイド、ビス−（２,６−ジメトキシベンゾイル）フェニルホスフィンオキサイド、ビス−（２,６−ジメトキシベンゾイル）−２,４,４−トリメチルペンチルホスフィンオキサイド、ビス−（２,６−ジメトキシベンゾイル）−２,５−ジメチルフェニルホスフィンオキサイド、ビス−（２,４,６−トリメチルベンゾイル）フェニルホスフィンオキサイド、ビス−（２,５,６−トリメチルベンゾイル）−２,４,４−トリメチルペンチルホスフィンオキサイド等のアシルホスフィンオキサイド誘導体；１,２−オクタンジオン,１−［４−（フェニルチオ）−,２−（Ｏ−ベンゾイルオキシム）］、エタノン,１−［９−エチル−６−（２−メチルベンゾイル）−９Ｈ−カルバゾール−３−イル］−,１−（Ｏ−アセチルオキシム）等のＯ−アシルオキシム誘導体；ジアセチル、アセチルベンゾイル、ベンジル、２,３−ペンタジオン、２，３−オクタジオン、４，４’−ジメトキシベンジル、４，４’−オキシベンジル、カンファーキノン、９,１０−フェナントレンキノン、アセナフテンキノン等のα−ジケトン；ベンゾインメチルエーテル、ベンゾインエチルエーテル、ベンゾインプロピルエーテル等のベンゾインアルキルエーテル；２,４−ジエトキシチオキサントン、２−クロロチオキサントン、２−メチルチオキサントン等のチオキサントン誘導体；ベンゾフェノン、ｐ，ｐ’−ジメチルアミノベンゾフェノン、ｐ，ｐ’−メトキシベンゾフェノン等のベンゾフェノン誘導体；ビス（η５−２,４−シクロペンタジエン−１−イル）−ビス（２,６−ジフルオロ−３−（１Ｈ−ピロール−１−イル）−フェニル）チタニウム等のチタノセン誘導体が好適に使用される。これら光重合開始剤は、１種あるいは２種以上を混合して使用される。
【００７５】
また、α−ジケトンを用いる場合には、第３級アミン化合物と組み合わせて用いることが好ましい。α−ジケトンと組み合わせて用いることのできる第３級アミン化合物としては、Ｎ,Ｎ−ジメチルアニリン、Ｎ,Ｎ−ジエチルアニリン、Ｎ,Ｎ−ジ−ｎ−ブチルアニリン、Ｎ,Ｎ−ジベンジルアニリン、Ｎ,Ｎ−ジメチル−ｐ−トルイジン、Ｎ,Ｎ−ジエチル−ｐ−トルイジン、Ｎ,Ｎ−ジメチル−ｍ−トルイジン、ｐ−ブロモ−Ｎ,Ｎ−ジメチルアニリン、ｍ−クロロ−Ｎ,Ｎ−ジメチルアニリン、ｐ−ジメチルアミノベンズアルデヒド、ｐ−ジメチルアミノアセトフェノン、ｐ−ジメチルアミノ安息香酸、ｐ−ジメチルアミノ安息香酸エチル、ｐ−ジメチルアミノ安息香酸アミル、Ｎ,Ｎ−ジメチルアントラニル酸メチル、Ｎ,Ｎ−ジ（ヒドロキシエチル）アニリン、Ｎ,Ｎ−ジ（ヒドロキシエチル）−ｐ−トルイジン、ｐ−（ジメチルアミノ）フェネチルアルコール、ｐ−（ジメチルアミノ）スチルベン、５−（ジメチルアミノ）−ｍ−キシレン、４−（ジメチルアミノ）ピリジン、Ｎ,Ｎ−ジメチル−１−ナフチルアミン、Ｎ,Ｎ−ジメチル−２−ナフチルアミン、トリブチルアミン、トリプロピルアミン、トリエチルアミン、Ｎ−メチルジエタノールアミン、Ｎ−エチルジエタノールアミン、Ｎ−プロピルジエタノールアミン、Ｎ−ブチルジエタノールアミン、Ｎ,Ｎ−ジメチルヘキシルアミン、Ｎ,Ｎ−ジメチルドデシルアミン、Ｎ,Ｎ−ジメチルステアリルアミン、２−（ジメチルアミノ）エチルメタクリレート、２−ジ（エチルアミノ）エチルメタクリレート等が挙げられる。
【００７６】
本発明においては、アセトフェノン誘導体、アシルホスフィンオキサイド誘導体、Ｏ−アシルオキシム誘導体、α−ジケトンを使用することが好ましい。
【００７７】
本発明において、上記光重合開始剤の使用量は、インプリント用組成物中の重合性モノマー１００質量部（式（１）で示されるモノマー、及び必要に応じて配合される他のモノマーの合計（以下、単に全重合性モノマーとする場合もある）１００質量部）に対して、０．１〜１０質量部であることが好ましく、０．１〜５質量部であることがエッチング耐性の観点からより好ましい。
【００７８】
（他の添加剤）
本発明のインプリント用組成物には、安定化させる目的、又はその他の目的で溶媒や安定化剤やその他公知の添加剤を配合することもできる。具体的には、界面活性剤、重合禁止剤、等を配合することができる。界面活性剤は塗膜の均一性の点から、重合禁止剤は保存中に重合しないように安定化させるために配合される。
【００７９】
（界面活性剤）
界面活性剤としては、フッ素含有界面活性剤、シリコーン含有界面活性剤、脂肪族系界面活性剤を使用できる。中でも、インプリント用組成物がシリコンウエハ等の基板へ塗布されるものの場合、はじきを生ずることなく、組成物を均一に塗布しやすい点から、脂肪族系界面活性剤を使用することがより好ましい。
【００８０】
界面活性剤の例としては、デシル硫酸ナトリウム、ラウリル硫酸ナトリウム等の高級アルキル硫酸の金属塩類、ラウリン酸ナトリウム、ステアリン酸ナトリウム、オレイン酸ナトリウム等の脂肪族カルボン酸の金属塩類、ラウリルアルコールとエチレンオキサイドとの付加物を硫酸化したラウリルエーテル硫酸エステルナトリウム等の高級アルキルエーテル硫酸エステルの金属塩類、スルホコハク酸ジオクチルナトリウム等のスルホコハク酸ジエステルの金属塩類、高級アルコールエチレンオキサイド付加物のリン酸エステル塩類等のアニオン性界面活性剤；ドデシルアンモニウムクロリド等のアルキルアミン塩酸塩類およびトリメチルドデシルアンモニウムブロミド等の４級アンモニウム塩類等のカチオン性界面活性剤；ドデシルジメチルアミンオキシド等のアルキルジメチルアミンオキシド類、ドデシルカルボキシベタイン等のアルキルカルボキシベタイン類、ドデシルスルホベタイン等のアルキルスルホベタイン類、ラウラミドプロピルアミンオキシド等のアミドアミノ酸塩等の両性イオン界面活性剤；ポリオキシエチレンラウリルエーテル等のポリオキシエチレンアルキルエーテル類、ポリオキシアルキレンアルキルエーテル類、ポリオキシエチレンジスチレン化フェニルエーテル類、ポリオキシエチレンラウリルフェニルエーテル等のポリオキシエチレンアルキルフェニルエーテル類、ポリオキシエチレントリベンジルフェニルエーテル類、脂肪酸ポリオキシエチレンラウリルエステル等の脂肪酸ポリオキシエチレンエステル類、ポリオキシエチレンソルビタンラウリルエステル等のポリオキシエチレンソルビタンエステル類等の非イオン性界面活性剤等を挙げることができる。界面活性剤は、それぞれ単独で使用できるだけでなく、必要に応じて、複数の種類を組み合わせて併用することもできる。
【００８１】
界面活性剤を配合する場合には、インプリント用組成物中の全重合性モノマー１００質量部対して、０．０００１〜１質量部、好ましくは、０．００１〜０．１質量量部の割合で配合することができる。
【００８２】
（重合禁止剤）
重合禁止剤の例としては、公知のものを挙げることができ、例えば、最も代表的なものは、ハイドロキノンモノメチルエーテル、ハイドロキノン、ジブチルヒドロキシトルエン等を挙げることができる。
【００８３】
重合禁止剤を配合する場合には、インプリント用組成物中の全重合性モノマー１００質量部に対して、０．０１〜１．０質量部、好ましくは、０．１〜０．５質量部の割合で配合することができる。
【００８４】
（上記以外の添加剤）
また、他の添加成分として、モールド（パターン面）からの離型性を向上し、基板上に再現性に優れた形状のパターンを形成できることから、ハイパーブランチポリマーのような球状微粒子を配合することもできる。この場合、直径は１〜１０ｎｍ、分子量１０，０００〜１００，０００の球状ハイパーブランチポリマーを配合することが好ましい。配合量は、インプリント用組成物中の重合性モノマー１００質量部に対して、０．１〜１０質量部であることが好ましい。
【００８５】
（有機溶媒の添加：塗膜剤）
本発明のインプリント用組成物は、塗膜の形成を容易にするため、有機溶媒と混合して塗膜剤として使用することもできる。本発明においては、インプリント用組成物からなる塗膜を基板上に形成するが、本発明のインプリント用組成物は高粘度であるため、基板への塗布性や塗膜均一性を考慮すると、溶媒で希釈して塗膜剤とすることが好ましい。ただし、有機溶媒は必須の成分ではなく、インプリント用組成物のみで塗膜を形成できる場合には、有機溶媒を混合する必要はない。
【００８６】
（有機溶媒）
有機溶媒を混合する場合、使用される溶媒としては、本発明のインプリント用組成物が溶解する溶媒であれば、何ら制限なく使用できる。例えば、アセトニトリル、テトラヒドロフラン、トルエン、クロロホルム、酢酸エチル、メチルエチルケトン、Ｎ，Ｎ−ジメチルホルムアミド、Ｎ，Ｎ−ジメチルアセトアミド、シクロヘキサノン、エチレングリコール、エチレングリコールモノイソプロピルエーテル、プロピレングリコール、プロピレングリコールモノメチルエーテル、プロピレングリコールモノメチルエーテルアセテート、３−メトキシプロピオン酸メチル、エチレングリコールモノエチルエーテルアセテート、乳酸エチル、３−エトキシプロピオン酸エチル、酢酸ブチル、２−ヘプタノン、メチルイソブチルケトン、ジアセトンアルコール、ｔ−ブチルアルコール、ポリエチレングリコール、その他のアルコール類を挙げることができる。
【００８７】
有機溶媒を使用する場合、使用量は特に制限されず、目的の塗膜の厚みに応じて、適宜選択される。中でも、溶媒およびインプリント用組成物の合計量を１００質量％とすると、該溶媒の濃度が１０〜９９質量％となる範囲とすることが好ましい。
【００８８】
（インプリント用組成物・塗膜剤の製造方法）
本発明のインプリント用組成物は、式（１）で示されるモノマーの他、必要に応じて配合される他のモノマー、重合開始剤、その他添加成分を混合することにより製造できる。塗膜剤とする場合には、さらに有機溶媒を混合すればよい。これら成分の添加順序は特に制限されるものではないが、先ず、重合性モノマー、及び必要に応じて配合される有機溶媒を十分に混合して均一な状態とした後、その他の成分を混合するのが好ましい。
【００８９】
（インプリント用組成物の物性）
本発明のインプリント用組成物は、インプリント均一性を考慮すると、２５℃における粘度が１，０００〜５０，０００，０００ｍＰａ・ｓｅｃであることが好ましい。
【００９０】
（インプリン用組成物・塗膜剤を用いたパターンの形成方法）
本発明のインプリント用組成物を用いたパターン形成方法について説明する。本発明のパターン形成方法は、塗膜形成工程、硬化工程、及びパターン転写工程を含む。これら工程について説明する。
【００９１】
（塗膜形成工程）
前記方法に調製したインプリント用組成物、又は必要に応じて有機溶剤を混合した塗膜剤（インプリント用組成物を含む塗膜剤）を、基板上に塗布する。該基板は、特に制限されるものではなく、シリコン基板、炭化ケイ素基板、第１３族元素の窒化物単結晶基板、サファイア基板等が挙げられるが、本発明の効果がより顕著に発揮されるのは、サファイア基板である。
【００９２】
先ず、インプリント用組成物を含む塗膜剤（インプリント用組成物のみの場合もある）をサファイア等の基板上に公知の方法に従って塗布することにより、塗膜を形成する。なお、サファイア基板は、本発明のインプリント用組成物よりなる硬化膜との密着性をより改善するために、表面処理を施すこともできる。
【００９３】
サファイア基板等上に、スピンコート法、ディッピング法、ディスペンス法、インクジェット法、スプレーコート法のような公知の方法により、本発明のインプリント用組成物を塗布することにより、塗膜を形成することができる。塗膜の厚みは、特に制限されるものではなく、使用するモールドのパターンに応じた最適膜厚を適宜決定すればよいが、通常０．１〜５μｍである。
【００９４】
インプリントでは、パターンが形成されたモールドの反転したパターンが得られる。インプリント用組成物が重合硬化してなる硬化膜のインプリントパターンとしては、円錐台形状、円柱形状が一般的である。したがって、モールドは、円錐台形状、または円柱形状の反転パターンを有するモールドを使用し、インプリントを実施する。すなわち、モールドのパターンとしては、凹型の円錐台形状、または円柱形状のパターンである。このようなモールドは様々なパターンのものが市販されている。
【００９５】
また、塗膜形成後に、必要に応じてプリベーク工程を加えてもよい。プリベーク温度は、塗膜が乾燥する温度であれば、特に制限されないが、通常は、４０℃〜１５０℃の範囲から選択できる。揮発による重合性モノマーの組成変化が起こる場合もあるため、乾燥温度は１００℃以下が好ましい。
【００９６】
（硬化工程）
次に、所望のパターンが形成されているモールドのパターン形成面を、前記塗膜と接触させる。この際、モールドは、光照射が透過し、塗布された組成物（塗膜）を重合硬化して硬化膜を形成できるように、透明な材質、例えば、石英や透明な樹脂フィルムで形成されていることが好ましい。本発明のインプリント用組成物は、モールドを押し付ける際に比較的低圧でパターンを転写することができる。この際の圧力は、特に制限されるものではないが、０．０１ＭＰａ〜５ＭＰａの圧力でパターンを転写できる。なお、当然のことながら、上記圧力の上限値以上の圧力でもパターンの転写は可能である。
【００９７】
その後、モールドのパターン面と塗膜とを接触させた状態のまま、光を照射して、塗膜を硬化させる。照射する光は、波長が５００ｎｍ以下で、光の照射時間は、０．１〜３００秒の範囲から選択される。塗膜の厚み等にもよるが、通常、１〜６０秒である。
【００９８】
光重合時の雰囲気としては、大気下でも重合可能であるが、光重合反応を促進する上で、酸素阻害の少ない雰囲気下での光重合が好ましい。例えば、窒素ガス雰囲気下、不活性ガス雰囲気下、凝縮性ガスである１，１，１，３，３−ペンタフルオロプロパン等のフッ素系ガス雰囲気下、または真空雰囲気下等が好ましい。
【００９９】
（パターン転写工程）
光照射（光重合）した後、硬化した塗膜からモールドを分離（離型）することにより、該モールドのパターン形成面に形成されているパターンに対応するパターンを、例えば、サファイア基板上に形成することができる。以下、基板上に硬化膜よりなるパターンが形成されたものを、単に、積層体とする場合もある。
【０１００】
（基板の加工方法）
本発明のインプリント用組成物から得られる硬化膜は、サファイア基板を加工するための塩素系ガスに対するエッチング耐性に優れていることから、サファイア基板を表面加工する際のマスクとして用いるのに適している。なお、塩素系ガスとしては、反応性イオンエッチングに用いられる公知のガスを使用することができる。具体的には、塩素、三塩化ホウ素、四塩化炭素を挙げることができ、必要に応じて、酸素ガス、フッ素系ガス、アルゴンガス等を混合して使用することもできる。なお、以下、凹凸パターンを有するサファイア基板の加工方法をＰＳＳ加工とも表現し、説明する。
【０１０１】
具体的な方法としては、まず、積層体の硬化膜の肉薄部分（残膜）をドライエッチングにより除去し、サファイア基板表面を出した後、さらにドライエッチングを行い、硬化膜すべてを除去させることにより、円錐形状の凹凸パターンを有するサファイア基板を作製する。また、残膜を除去する工程を実施せずに、残膜の除去とドライエッチングによるＰＳＳ加工を一度に行うことも可能である。特に、残膜が０．２μｍ以下の薄い場合は、残膜を除去する工程を実施せず、残膜の除去とドライエッチングによるＰＳＳ加工を一度に行うことができる。このような工程により、凹凸パターンを有するサファイア基板を製造することができる。
【０１０２】
ドライエッチングの具体的な条件として、アンテナ電力は１００〜８００Ｗの任意の電力を選択することができる。ただし、硬化膜の炭化等の変質防止や、サファイア基板のエッチング速度を高めることを考慮すると、２００〜５００Ｗが望ましい。
【０１０３】
また、バイアス電力は１００〜５００Ｗの任意の電力が選択することができる。同様に、硬化膜の炭化等の変質防止や、サファイア基板のエッチング速度を高めることを考慮すると、２００〜３００Ｗが望ましい。
【０１０４】
チャンバー内の圧力としては、０．３〜１．０Ｐａの任意の値を選択することができる。チャンバー内を低圧にすると、排気速度を増大させることができ、サファイア基板のエッチング速度を高めることができる。そのため、チャンバー内の圧力は０．５〜０．８Ｐａに設定するのが望ましい。
【０１０５】
エッチングガスの流量としては、全ガス流量を５０〜１５０ｓｃｃｍに設定するのが通常である。実際にエッチングを行う塩素系ガスや、希釈を目的とするアルゴン等のガスの割合は任意に設定することができる。ただし、希釈ガスを過剰にすると、サファイアのエッチング速度が著しく低くなるため、希釈ガスは全体の５０％以下であることが好ましい。
【０１０６】
ドライエッチング時間は、硬化膜を完全にドライエッチングにより除去できるまで行う必要がある。通常は、硬化膜が完全に除去される時間（ジャストエッチタイム）より２〜３割長めのエッチング時間を設定する。実際のエッチング時間は、硬化膜が形成する円錐の高さによって異なるが、通常は１０〜４０分である。
【０１０７】
ただし、ドライエッチングによりサファイア表面を円錐形状に加工するには、硬化膜のパターン形状、特にアスペクト比等を厳密に制御する必要がある。アスペクト比（円錐台、又は円柱の高さ／円錐台、又は円柱の底面の直径）が１を超えると、円錐形状でなく、円錐台形状や二段階形状（上部が円錐、下部が円錐台、又は円柱形状）になることが多い。また、場合によっては、ドライエッチングの条件、特にアンテナ電力、バイアス電力、ガス組成についても、調整を行う。
【０１０８】
（加工された基板形状）
次に、ドライエッチングによりサファイア基板表面に形成した円錐形状について説明する（図１）。なお、本発明において、円錐形状とは完全な円錐形状だけでなく、略円錐形状であってもよい。すなわち、円錐の底面形状は真円だけでなく、楕円率０．８以上の楕円であってもよい。ここで、楕円率とは楕円の短径を長径で除した値である。
【０１０９】
また、サファイア基板表面から最も遠い位置にある部分を頂点とすると、その頂点から任意に垂直に切った場合の断面形状に関して、例えば、（ａ）断面が三角形である場合以外にも、（ｂ）断面の底辺が直線で、底辺と頂点を結ぶ線が曲線（孤）である場合等は、略円錐形状（前記ｂ）であるとして円錐形状に含めるものとする（図２参照）。すなわち、サファイア基板表面に形成した円錐形状は、厳密な円錐形状でなくてもよく、側辺が丸みを帯びた略円錐形状でも問題ない。ただし、頂点は丸みを帯びず、尖っていることが好ましい形状である。
【０１１０】
本発明のサファイア基板上に形成された凹凸パターンの凸部は前記した円錐形状であり、凹部は凸部以外の部分を意味する。円錐形状、または略円錐形状の配列は、モールドの形状に依存するが、三角配列であることが好ましい。三角配列は、円錐、または略円錐の頂点間の間隔（ピッチ）を一辺とする正三角形の頂点に円錐、または略円錐を配置する配列方式であり、隣り合う円錐、または略円錐との距離はほぼ一定となる（図３）。
【０１１１】
円錐形状、または略円錐形状の具体的な寸法としては、円錐の高さ４１（図４：円錐の底面から頂点までの長さ）は、好ましくは０．５〜３．０μｍ、より好ましくは１．０〜２．０μｍである。
【０１１２】
円錐の側辺と底面が成す角度４２（図４）は、好ましくは４５〜８０°、より好ましくは５０〜７０°である。
【０１１３】
円錐底面の円の直径３１（図３）、４１（図４）は、好ましくは０．２〜６．０μｍ、より好ましくは２．０〜３．０μｍである。
【０１１４】
円錐の頂点間の距離（ピッチ）３２（図３）は、通常円錐の底面の直径の好ましくは１．２〜２．０倍、より好ましくは１．４〜１．８倍である。
【０１１５】
アスペクト比（円錐の高さ／円錐の底面の直径）は、好ましくは０．５〜２．０、より好ましくは０．６〜１．５である。
【０１１６】
以上のような基板とすることにより、発光素子ダイオード（ＬＥＤ）として利用した際、光取り出し効率が良好な凹凸パターンを有するサファイア基板を得ることができる。また、サファイア基板表面をＰＳＳ加工することにより、ＬＥＤの光取り出し効率の向上や結晶転移の少ない均質なＧａＮ（窒化ガリウム）成長やＧａＮ層のクラック防止が期待できる。
【実施例】
【０１１７】
以下、本発明を実施例および比較例を掲げて説明するが、本発明はこれらの実施例に限定されるものではない。
【０１１８】
（インプリント用組成物の塗布：塗膜形成工程条件）
ジアセトンアルコール（ＤＡＡ）、プロピレングリコールモノメチルエーテルアセテート（ＰＧＭＥＡ）、またはシクロヘキサノンにて希釈したインプリント用組成物（塗膜剤）を、２インチのサファイア基板（片面鏡面仕上げ、厚さ４３０μｍ、面方位ｃ面）上に、４５００ｒｐｍ、２０秒の条件にてスピンコートし、インプリント用組成物を塗布したサファイア基板を得た。ここでは、プリベーク処理は行わなかった。塗布膜厚は、使用するレプリカモールドに合わせて最適な膜厚を設定した。
【０１１９】
（使用したモールド）
パターンの形成、基板加工においては、以下のモールドを用いた。
ＦｌｅＦｉｍｏ  ＨＯＰ８０−１７００／１７００（綜研化学（株）製）
凹型円錐台形状フィルムモールド
上部直径Ｄ１＝１．４μｍ、下部直径Ｄ２＝２．０μｍ、高さＨ＝１．７μｍ、側面と底面のなす角度θ＝８０°、アスペクト比＝０．８５
（インプリント用組成物の粘度の測定）
インプリント用組成物の粘度は、回転型レオメーターＣＶＯ１２０ＨＲＮＦ（ボーリン（株）製）にて測定した。測定温度は２５℃であり、コーン・プレート型冶具は角度α＝１°のものを用いた。
【０１２０】
（インプリントの実施方法：硬化工程条件）
ナノインプリント装置（ＳＣＩＶＡＸ（株）製、Ｘ−３００）において、各実施例・比較例で得られたインプリント用組成物を塗布したサファイア基板に、真空条件下で、圧力３ＭＰａをかけてモールドを押し付け、ＬＥＤ３６５ｎｍ光源から光を６０秒間照射することにより光インプリントを行った。使用するモールドには、上記のＦｌｅＦｉｍｏ  ＨＯＰ８０−１７００／１７００を用いた。
【０１２１】
（インプリント用組成物よりなる硬化体（硬化膜）の熱重量示差熱分析：耐熱性評価）
インプリント用組成物よりなる硬化体（硬化膜）の熱重量示差熱分析は、Ｔｈｅｒｍｏｐｌｕｓ  ＥＶＯIIシリーズ差動型示差熱天秤ＴＧ８１２０  ＴＧ−ＤＴＡ（リガク（株）製）を用いて測定した。測定サンプルは、アルミ製パンにインプリント用組成物５〜１０ｍｇを秤量し、窒素気流下で、ＬＥＤ（波長３６５ｎｍ、照度２５ｍＷ／ｃｍ２）を４０秒照射して硬化させたものを用いた。このときの露光量は１Ｊ／ｃｍ２である。リファレンス試料には、α−アルミナを用いた。測定温度は３０〜５００℃、昇温速度は１０℃／分、空気気流下（２００ｍｌ／分）にて測定を行った。
【０１２２】
（インプリント均一性の評価方法）
インプリント均一性は、インプリントにより得られたレジスト硬化体積層サファイア基板（積層体）を目視にて、以下のように３段階に評価した。
○：構造色のムラや干渉縞模様が全く見られないもの。
△：構造色のムラや干渉縞模様がわずかに見られるもの。
×：構造色のムラや干渉縞模様が明らかに見られるもの。
【０１２３】
（ドライエッチングの実施条件）
反応性イオンエッチング装置（サムコ（株）製、ＲＩＥ−２３０ｉＰＣ）を用いて、上記のようにして得られたパターンを形成したレジスト積層サファイア基板（積層体）の塩素系ガスによるドライエッチングを行った。ドライエッチング条件は、アンテナ電力５００Ｗ、バイアス電力２００Ｗ、ガス流量  三塩化ホウ素／塩素／アルゴン＝３０／２０／５０（ｓｃｃｍ）、圧力０．６Ｐａとした。
【０１２４】
（インプリント形状、エッチング形状の観察（評価方法））
走査型電子顕微鏡（ＳＥＭ）により、インプリント用組成物を用いてサファイア基板上にインプリントしたパターン形状、またはドライエッチングによりサファイアに作製したパターン形状を観察し、測長した。
【０１２５】
（サファイア基板のエッチング速度、選択比の算出方法）
ドライエッチングを２０分間実施し、そのときのインプリント用組成物の硬化膜、及びサファイアのエッチング量から、それぞれのエッチング速度を算出した。サファイアのエッチング速度を、インプリント用組成物の硬化膜のエッチング速度で除した値を、インプリント用組成物の硬化膜のサファイア選択比とした。サファイア選択比の値が大きいほど、インプリント用組成物の硬化膜は、サファイア基板と比較して、塩素系ガスによるエッチングを受けにくく、エッチング耐性が高いことを示している。
【０１２６】
（サファイア基板上に作製したパターン形状の評価）
ドライエッチング後のサファイア基板上の形状から、以下のように３段階に評価した。
○：サファイア基板の凸部が円錐形状であり、側面と底面の成す角度が４５〜８０°のもの。
△：サファイア基板上の凸部が円錐形状であるが、側面と底面の成す角度が４５°未満のもの。
×：サファイア基板の凸部が二段階形状、または円錐台形状等であり、円錐形状でないもの。
【０１２７】
（合成例）
実施例１、５、６で使用した式（１）で示される（メタ）アクリル系重合性モノマーの合成例を以下に示す。
【０１２８】
（合成例１  １，１，２，２−テトラキス｛４−（２−アクリロイルオキシエトキシ）フェニル｝エタン（１ａ）の合成）
１Ｌのガラス製四つ口フラスコに、メカニカルスターラー、温度計、滴下ロート、ガス導入管を取り付け、反応装置を組み立てた。フラスコに原料である１，１，２，２−テトラキス（４−ヒドロキシフェニル）エタン（和光純薬工業（株）製）２５．０ｇ（０．０６３ｍｏｌ）、脱水Ｎ，Ｎ−ジメチルホルムアミド４０ｍｌ、脱水テトラヒドロフラン４００ｍｌを仕込み、窒素フロー下、３００ｒｐｍで撹拌した。次に、カリウムｔ−ブトキシド４２．２ｇ（０．３７６ｍｏｌ）をフラスコに投入した。このとき、液温が３０℃程度まで発熱した。液温が室温程度になってから、アクリル酸２−ブロモエチル（Ａｌｆａ  Ａｅｓａｒ製）６７．４ｇ（０．３７６ｍｏｌ）を３０分かけて滴下した。液温は４０℃程度になった。滴下終了後２時間反応させた後、１規定の塩酸４００ｍｌをゆっくり加えて、反応をクエンチした。反応混合物を分液ロートに移し、クロロホルム７００ｍｌを加えて、有機層を分液した。次に有機層を２０％塩化ナトリウム水溶液で洗浄、無水硫酸マグネシウムで予備乾燥し、ろ過した。エバポレーターにて溶媒を留去し、黄色粘稠体を得た。この黄色粘稠体をシリカゲルカラムクロマトグラフィー（溶出液：ヘキサン／酢酸エチル＝４／１）で精製し、目的物である１，１，２，２−テトラキス｛４−（２−アクリロイルオキシエトキシ）フェニル｝エタンの無色粘稠体３４．９ｇを得た。収率は７０．４％、ＨＰＬＣ純度は９９．６％であった。構造は１Ｈ−ＮＭＲにて同定した。結果を示す。
１Ｈ−ＮＭＲ（５００ＭＨｚ、ＣＤＣｌ３）：δ４．４ｐｐｍ（ｔ、８Ｈ）、δ４．５ｐｐｍ（ｔ、８Ｈ）、δ４．８ｐｐｍ（ｓ、２Ｈ）、δ５．６ｐｐｍ（ｄｄ、４Ｈ）、δ６．１ｐｐｍ（ｄｄ、４Ｈ）、６．３ｐｐｍ（ｄｄ、４Ｈ）、δ６．９ｐｐｍ（ｄ、８Ｈ）、δ７．４ｐｐｍ（ｄ、８Ｈ）。
【０１２９】
（合成例２  １，１，２，２−テトラキス｛４−（２−メタクリロイルオキシエトキシ）フェニル｝エタン（１ｂ）の合成）
１Ｌのガラス製四つ口フラスコに、メカニカルスターラー、温度計、滴下ロート、ガス導入管を取り付け、反応装置を組み立てた。フラスコに原料である１，１，２，２−テトラキス（４−ヒドロキシフェニル）エタン（和光純薬工業（株）製）２５．０ｇ（０．０６３ｍｏｌ）、脱水Ｎ，Ｎ−ジメチルホルムアミド４０ｍｌ、脱水テトラヒドロフラン４００ｍｌを仕込み、窒素フロー下、３００ｒｐｍで撹拌した。次に、カリウムｔ−ブトキシド４２．２ｇ（０．３７６ｍｏｌ）をフラスコに投入した。このとき、液温が３０℃程度まで発熱した。液温が室温程度になってから、メタクリル酸２−クロロエチル（Ａｌｆａ  Ａｅｓａｒ製）５５．７ｇ（０．３７６ｍｏｌ）を３０分かけて滴下した。液温は４０℃程度になった。滴下終了後２時間反応させた後、１規定の塩酸４００ｍｌをゆっくり加えて、反応をクエンチした。反応混合物を分液ロートに移し、クロロホルム７００ｍｌを加えて、有機層を分液した。次に有機層を２０％塩化ナトリウム水溶液で洗浄、無水硫酸マグネシウムで予備乾燥し、ろ過した。エバポレーターにて溶媒を留去し、黄色粘稠体を得た。この黄色粘稠体をシリカゲルカラムクロマトグラフィー（溶出液：ヘキサン／酢酸エチル＝４／１）で精製し、目的物である１，１，２，２−テトラキス｛４−（２−メタクリロイルオキシエトキシ）フェニル｝エタンの無色粘稠体３９．４ｇを得た。収率は７４．１％、ＨＰＬＣ純度は９９．２％であった。構造は１Ｈ−ＮＭＲにて同定した。結果を示す。
１Ｈ−ＮＭＲ（５００ＭＨｚ、ＣＤＣｌ３）：δ２．０ｐｐｍ（ｓ、１２Ｈ）、δ４．４ｐｐｍ（ｔ、８Ｈ）、δ４．５ｐｐｍ（ｔ、８Ｈ）、δ４．８ｐｐｍ（ｓ、２Ｈ）、δ６．４ｐｐｍ（ｄ、４Ｈ）、６．５ｐｐｍ（ｄ、４Ｈ）、δ６．９ｐｐｍ（ｄ、８Ｈ）、δ７．４ｐｐｍ（ｄ、８Ｈ）。
【０１３０】
（合成例３  １，１，２，２−テトラキス｛４−（３−メタクリロイルオキシ−２−ヒドロキシプロポキシ）フェニル｝エタン（２ｂ）の合成）
１Ｌのガラス製四つ口フラスコに、メカニカルスターラー、温度計、滴下ロート、ガス導入管を取り付け、反応装置を組み立てた。フラスコに原料である１，１，２，２−テトラキス（４−ヒドロキシフェニル）エタン（和光純薬工業（株）製）２５．０ｇ（０．０６３ｍｏｌ）、脱水Ｎ，Ｎ−ジメチルホルムアミド４０ｍｌ、脱水テトラヒドロフラン４００ｍｌを仕込み、窒素フロー下、３００ｒｐｍで撹拌した。次に、カリウムｔ−ブトキシド４２．２ｇ（０．３７６ｍｏｌ）をフラスコに投入した。このとき、液温が３０℃程度まで発熱した。液温が室温程度になってから、メタクリル酸グリシジル（和光純薬工業（株）製）５３．５ｇ（０．３７６ｍｏｌ）を３０分かけて滴下した。液温は４０℃程度になった。滴下終了後２時間反応させた後、１規定の塩酸４００ｍｌをゆっくり加えて、反応をクエンチした。反応混合物を分液ロートに移し、クロロホルム７００ｍｌを加えて、有機層を分液した。次に有機層を２０％塩化ナトリウム水溶液で洗浄、無水硫酸マグネシウムで予備乾燥し、ろ過した。エバポレーターにて溶媒を留去し、黄色粘稠体を得た。この黄色粘稠体をシリカゲルカラムクロマトグラフィー（溶出液：ヘキサン／酢酸エチル＝４／１）で精製し、目的物である１，１，２，２−テトラキス｛４−（３−メタクリロイルオキシ−２−ヒドロキシプロポキシ）フェニル｝エタンの無色粘稠体４９．８ｇを得た。収率は８２．１％、ＨＰＬＣ純度は９９．６％であった。構造は１Ｈ−ＮＭＲにて同定した。結果を示す。
１Ｈ−ＮＭＲ（５００ＭＨｚ、ＣＤＣｌ３）： δ２．０ｐｐｍ（ｓ、１２Ｈ）、δ３．６ｐｐｍ（ｓ、４Ｈ）、４．０〜４．４ｐｐｍ（ｍ、２０Ｈ）、δ４．８ｐｐｍ（ｓ、２Ｈ）、δ６．４ｐｐｍ（ｄ、４Ｈ）、６．５ｐｐｍ（ｄ、４Ｈ）、δ６．９ｐｐｍ（ｄ、８Ｈ）、δ７．４ｐｐｍ（ｄ、８Ｈ）。
【０１３１】
実施例１
前記式（１）のアクリル系重合性モノマーとして、合成例１で合成した１，１，２，２−テトラキス｛４−（２−アクリロイルオキシエトキシ）フェニル｝エタン（１ａ）１０．０ｇ、光重合開始剤として、エタノン，１−［９−エチル−６−（２−メチルベンゾイル）−９Ｈ−カルバゾール−３−イル］−，１−（Ｏ−アセチルオキシム）（チバ・ジャパン（株）製、ＩＲＧＡＣＵＲＥ  ＯＸＥ０２）０．２ｇ、重合禁止剤として、ハイドロキノンモノメチルエーテル（ＨＱＭＥ）０．０１５ｇ、ジブチルヒドロキシトルエン（ＢＨＴ）０．００２ｇ、希釈溶媒として、ジアセトンアルコール（ＤＡＡ）１５．０ｇを均一に混合した。その後、孔径０．２μｍのシリンジフィルターにてろ過し、インプリント用組成物（１）を含む塗膜剤を得た。ここで用いた前記式（１）のアクリル系重合性モノマーの置換基の詳細を表１に示した。また、このインプリント用組成物（１）の配合割合を表２に示した（表中の値は、すべて質量部である）。
【０１３２】
得られたインプリント用組成物（１）を含む塗膜剤をサファイア基板に塗布し、レプリカモールドＦｌｅＦｉｍｏ  ＨＯＰ８０−１７００／１７００にてインプリントを行った。インプリント後の形状は円錐台形状であり、上部直径ＤＲ１＝１．４μｍ、下部直径ＤＲ２＝２．０μｍ、高さＨ１＝１．７μｍ、側面と底面のなす角度θ１＝８０°、アスペクト比＝０．８５、残膜Ｒ＝０．１μｍの積層体を得た（パターン転写工程）。インプリント均一性は良好であった。
【０１３３】
次いで、ドライエッチングを４０分間実施し、サファイア基板のＰＳＳ加工を行った。得られたＰＳＳ加工基板の形状は円錐形状であり、上部直径ＤＳ１＝０μｍ（円錐形状であるため）、下部直径ＤＳ２＝２．５μｍ、高さＨ２＝２．０μｍ、側面と底面のなす角度θ２＝６０°であった。その評価結果を表３に示した。
【０１３４】
実施例２
前記式（１）のアクリル系重合性モノマーとして、１，１，２，２−テトラキス｛４−（３−アクリロイルオキシ−２−ヒドロキシプロポキシ）フェニル｝エタン（２ａ）（新中村化学工業（株）製、ＮＫオリゴ  ＥＡ−８７２０）１０．０ｇ、光重合開始剤として、エタノン，１−［９−エチル−６−（２−メチルベンゾイル）−９Ｈ−カルバゾール−３−イル］−，１−（Ｏ−アセチルオキシム）（チバ・ジャパン（株）製、ＩＲＧＡＣＵＲＥ  ＯＸＥ０２）０．２ｇ、重合禁止剤として、ハイドロキノンモノメチルエーテル（ＨＱＭＥ）０．０１５ｇ、ジブチルヒドロキシトルエン（ＢＨＴ）０．００２ｇ、希釈溶媒として、ジアセトンアルコール（ＤＡＡ）１５．０ｇを均一に混合した。その後、孔径０．２μｍのシリンジフィルターにてろ過し、インプリント用組成物（２）を含む塗膜剤を得た。ここで用いた前記式（１）のアクリル系重合性モノマーの置換基の詳細を表１に示した。また、このインプリント用組成物（２）の配合割合を表２に示した（表中の値は、すべて質量部である）。
【０１３５】
得られたインプリント用組成物（２）を含む塗膜剤をサファイア基板に塗布し、レプリカモールドＦｌｅＦｉｍｏ  ＨＯＰ８０−１７００／１７００にてインプリントを行った。インプリント後の形状は円錐台形状であり、上部直径ＤＲ１＝１．４μｍ、下部直径ＤＲ２＝２．０μｍ、高さＨ１＝１．７μｍ、側面と底面のなす角度θ１＝８０°、アスペクト比＝０．８５、残膜Ｒ＝０．１μｍの積層体を得た（パターン転写工程）。インプリント均一性は良好であった。
【０１３６】
次いで、ドライエッチングを４０分間実施し、サファイア基板のＰＳＳ加工を行った。得られたＰＳＳ加工基板の形状は円錐形状であり、上部直径ＤＳ１＝０μｍ（円錐形状であるため）、下部直径ＤＳ２＝２．３μｍ、高さＨ２＝１．８μｍ、側面と底面のなす角度θ２＝５７°であった。その評価結果を表３に示した。
【０１３７】
実施例３
前記式（１）のアクリル系重合性モノマーとして、１，１，２，２−テトラキス｛４−（３−アクリロイルオキシ−２−ヒドロキシプロポキシ）フェニル｝エタン（２ａ）（新中村化学工業（株）製、ＮＫオリゴ  ＥＡ−８７２０）８．０ｇ、その他のアクリル系重合性モノマーとして、トリシクロデカンジメタノールジアクリレート（新中村化学工業（株）製、ＮＫエステル  Ａ−ＤＣＰ）２．０ｇ、光重合開始剤として、エタノン，１−［９−エチル−６−（２−メチルベンゾイル）−９Ｈ−カルバゾール−３−イル］−，１−（Ｏ−アセチルオキシム）（チバ・ジャパン（株）製、ＩＲＧＡＣＵＲＥ  ＯＸＥ０２）０．２ｇ、重合禁止剤として、ハイドロキノンモノメチルエーテル（ＨＱＭＥ）０．０１５ｇ、ジブチルヒドロキシトルエン（ＢＨＴ）０．００２ｇ、希釈溶媒として、ジアセトンアルコール（ＤＡＡ）１５．０ｇを均一に混合した。その後、孔径０．２μｍのシリンジフィルターにてろ過し、インプリント用組成物（３）を含む塗膜剤を得た。ここで用いた前記式（１）のアクリル系重合性モノマーの置換基の詳細を表１に示した。また、このインプリント用組成物（３）の配合割合を表２に示した（表中の値は、すべて質量部である）。
【０１３８】
得られたインプリント用組成物（３）を含む塗膜剤をサファイア基板に塗布し、レプリカモールドＦｌｅＦｉｍｏ  ＨＯＰ８０−１７００／１７００にてインプリントを行った。インプリント後の形状は円錐台形状であり、上部直径ＤＲ１＝１．４μｍ、下部直径ＤＲ２＝２．０μｍ、高さＨ１＝１．７μｍ、側面と底面のなす角度θ１＝８０°、アスペクト比＝０．８５、残膜Ｒ＝０．１μｍの積層体を得た（パターン転写工程）。インプリント均一性は良好であった。
【０１３９】
次いで、ドライエッチングを４０分間実施し、サファイア基板のＰＳＳ加工を行った。得られたＰＳＳ加工基板の形状は円錐形状であり、上部直径ＤＳ１＝０μｍ（円錐形状であるため）、下部直径ＤＳ２＝２．３μｍ、高さＨ２＝１．７μｍ、側面と底面のなす角度θ２＝５６°であった。その評価結果を表３に示した。
【０１４０】
実施例４
前記式（１）のアクリル系重合性モノマーとして、１，１，２，２−テトラキス｛４−（３−アクリロイルオキシ−２−ヒドロキシプロポキシ）フェニル｝エタン（２ａ）（新中村化学工業（株）製、ＮＫオリゴ  ＥＡ−８７２０）６．０ｇ、その他のアクリル系重合性モノマーとして、トリシクロデカンジメタノールジアクリレート（新中村化学工業（株）製、ＮＫエステル  Ａ−ＤＣＰ）４．０ｇ、光重合開始剤として、エタノン，１−［９−エチル−６−（２−メチルベンゾイル）−９Ｈ−カルバゾール−３−イル］−，１−（Ｏ−アセチルオキシム）（チバ・ジャパン（株）製、ＩＲＧＡＣＵＲＥ  ＯＸＥ０２）０．２ｇ、重合禁止剤として、ハイドロキノンモノメチルエーテル（ＨＱＭＥ）０．０１５ｇ、ジブチルヒドロキシトルエン（ＢＨＴ）０．００２ｇ、希釈溶媒として、ジアセトンアルコール（ＤＡＡ）１５．０ｇを均一に混合した。その後、孔径０．２μｍのシリンジフィルターにてろ過し、インプリント用組成物（４）を含む塗膜剤を得た。ここで用いた前記式（１）のアクリル系重合性モノマーの置換基の詳細を表１に示した。また、このインプリント用組成物（４）の配合割合を表２に示した（表中の値は、すべて質量部である）。
【０１４１】
得られたインプリント用組成物（４）を含む塗膜剤をサファイア基板に塗布し、レプリカモールドＦｌｅＦｉｍｏ  ＨＯＰ８０−１７００／１７００にてインプリントを行った。インプリント後の形状は円錐台形状であり、上部直径ＤＲ１＝１．４μｍ、下部直径ＤＲ２＝２．０μｍ、高さＨ１＝１．７μｍ、側面と底面のなす角度θ１＝８０°、アスペクト比＝０．８５、残膜Ｒ＝０．１μｍの積層体を得た（パターン転写工程）。インプリント均一性は良好であった。
【０１４２】
次いで、ドライエッチングを４０分間実施し、サファイア基板のＰＳＳ加工を行った。得られたＰＳＳ加工基板の形状は円錐形状であり、上部直径ＤＳ１＝０μｍ（円錐形状であるため）、下部直径ＤＳ２＝２．３μｍ、高さＨ２＝１．５μｍ、側面と底面のなす角度θ２＝５３°であった。その評価結果を表３に示した。
【０１４３】
実施例５
前記式（１）のメタクリル系重合性モノマーとして、合成例２で合成した１，１，２，２−テトラキス｛４−（２−メタクリロイルオキシエトキシ）フェニル）エタン（１ｂ）１０．０ｇ、光重合開始剤として、エタノン，１−［９−エチル−６−（２−メチルベンゾイル）−９Ｈ−カルバゾール−３−イル］−，１−（Ｏ−アセチルオキシム）（チバ・ジャパン（株）製、ＩＲＧＡＣＵＲＥ  ＯＸＥ０２）０．２ｇ、重合禁止剤として、ハイドロキノンモノメチルエーテル（ＨＱＭＥ）０．０１５ｇ、ジブチルヒドロキシトルエン（ＢＨＴ）０．００２ｇ、希釈溶媒として、ジアセトンアルコール（ＤＡＡ）１５．０ｇを均一に混合した。その後、孔径０．２μｍのシリンジフィルターにてろ過し、インプリント用組成物（５）を含む塗膜剤を得た。ここで用いた前記式（１）のメタクリル系重合性モノマーの置換基の詳細を表１に示した。また、このインプリント用組成物（５）の配合割合を表２に示した（表中の値は、すべて質量部である）。
【０１４４】
得られたインプリント用組成物（５）を含む塗膜剤をサファイア基板に塗布し、レプリカモールドＦｌｅＦｉｍｏ  ＨＯＰ８０−１７００／１７００にてインプリントを行った。インプリント後の形状は円錐台形状であり、上部直径ＤＲ１＝１．４μｍ、下部直径ＤＲ２＝２．０μｍ、高さＨ１＝１．７μｍ、側面と底面のなす角度θ１＝８０°、アスペクト比＝０．８５、残膜Ｒ＝０．１μｍの積層体を得た（パターン転写工程）。インプリント均一性は良好であった。
【０１４５】
次いで、ドライエッチングを４０分間実施し、サファイア基板のＰＳＳ加工を行った。得られたＰＳＳ加工基板の形状は円錐形状であり、上部直径ＤＳ１＝０μｍ（円錐形状であるため）、下部直径ＤＳ２＝２．５μｍ、高さＨ２＝２．０μｍ、側面と底面のなす角度θ２＝５８°であった。その評価結果を表３に示した。
【０１４６】
実施例６
前記式（１）のメタクリル系重合性モノマーとして、合成例３で合成した１，１，２，２−テトラキス｛４−（３−メタクリロイルオキシ−２−ヒドロキシプロポキシ）フェニル｝エタン（２ｂ）１０．０ｇ、光重合開始剤として、エタノン，１−［９−エチル−６−（２−メチルベンゾイル）−９Ｈ−カルバゾール−３−イル］−，１−（Ｏ−アセチルオキシム）（チバ・ジャパン（株）製、ＩＲＧＡＣＵＲＥ  ＯＸＥ０２）０．２ｇ、重合禁止剤として、ハイドロキノンモノメチルエーテル（ＨＱＭＥ）０．０１５ｇ、ジブチルヒドロキシトルエン（ＢＨＴ）０．００２ｇ、希釈溶媒として、ジアセトンアルコール（ＤＡＡ）１５．０ｇを均一に混合した。その後、孔径０．２μｍのシリンジフィルターにてろ過し、インプリント用組成物（６）を含む塗膜剤を得た。ここで用いた前記式（１）のメタクリル系重合性モノマーの置換基の詳細を表１に示した。また、このインプリント用組成物（６）の配合割合を表２に示した（表中の値は、すべて質量部である）。
【０１４７】
得られたインプリント用組成物（６）を含む塗膜剤をサファイア基板に塗布し、レプリカモールドＦｌｅＦｉｍｏ  ＨＯＰ８０−１７００／１７００にてインプリントを行った。インプリント後の形状は円錐台形状であり、上部直径ＤＲ１＝１．４μｍ、下部直径ＤＲ２＝２．０μｍ、高さＨ１＝１．７μｍ、側面と底面のなす角度θ１＝８０°、アスペクト比＝０．８５、残膜Ｒ＝０．１μｍの積層体を得た（パターン転写工程）。インプリント均一性は良好であった。
【０１４８】
次いで、ドライエッチングを４０分間実施し、サファイア基板のＰＳＳ加工を行った。得られたＰＳＳ加工基板の形状は円錐形状であり、上部直径ＤＳ１＝０μｍ（円錐形状であるため）、下部直径ＤＳ２＝２．４μｍ、高さＨ２＝１．７μｍ、側面と底面のなす角度θ２＝５５°であった。その評価結果を表３に示した。
【０１４９】
比較例１
アクリル系重合性モノマーとして、９，９−ビス｛４−（２−アクリロイルオキシエトキシ）フェニル｝フルオレン（新中村化学工業（株）製、ＮＫエステル  Ａ−ＢＰＥＦ）１０．０ｇ、光重合開始剤として、エタノン，１−［９−エチル−６−（２−メチルベンゾイル）−９Ｈ−カルバゾール−３−イル］−，１−（Ｏ−アセチルオキシム）（チバ・ジャパン（株）製、ＩＲＧＡＣＵＲＥ  ＯＸＥ０２）０．２ｇ、重合禁止剤として、ハイドロキノンモノメチルエーテル（ＨＱＭＥ）０．０１５ｇ、ジブチルヒドロキシトルエン（ＢＨＴ）０．００２ｇ、希釈溶媒として、プロピレングリコールモノメチルエーテルアセテート（ＰＧＭＥＡ）１５．０ｇを均一に混合した。その後、孔径０．２μｍのシリンジフィルターにてろ過し、インプリント用組成物（７）を含む塗膜剤を得た。このインプリント用組成物（７）の配合割合を表２に示した（表中の値は、すべて質量部である）。
【０１５０】
得られたインプリント用組成物（７）をサファイア基板に塗布し、レプリカモールドＦｌｅＦｉｍｏ  ＨＯＰ８０−１７００／１７００にてインプリントを行った。インプリント後の形状は円錐台形状であり、上部直径ＤＲ１＝１．４μｍ、下部直径ＤＲ２＝２．０μｍ、高さＨ１＝１．７μｍ、側面と底面のなす角度θ１＝８０°、アスペクト比＝０．８５、残膜Ｒ＝０．１μｍの積層体を得た（パターン転写工程）。インプリント均一性は良好であった。
【０１５１】
次いで、ドライエッチングを４０分間実施し、サファイア基板のＰＳＳ加工を行った。得られたＰＳＳ加工基板の形状は円錐台形状であり、上部直径ＤＳ１＝０．７μｍ、下部直径ＤＳ２＝２．４μｍ、高さＨ２＝２．２μｍ、側面と底面のなす角度θ２＝７２°であり、望ましいＰＳＳ形状ではなかった。その評価結果を表３に示した。
【０１５２】
比較例２
アクリル系重合性モノマーとして、９，９−ビス｛４−（２−アクリロイルオキシエトキシ）フェニル｝フルオレン（新中村化学工業（株）製、ＮＫエステル  Ａ−ＢＰＥＦ）５．０ｇ、ビニル系重合性モノマーとして、９−ビニルカルバゾール５．０ｇ（東京化成工業（株）製）、光重合開始剤として、エタノン，１−［９−エチル−６−（２−メチルベンゾイル）−９Ｈ−カルバゾール−３−イル］−，１−（Ｏ−アセチルオキシム）（チバ・ジャパン（株）製、ＩＲＧＡＣＵＲＥ  ＯＸＥ０２）０．２ｇ、重合禁止剤として、ハイドロキノンモノメチルエーテル（ＨＱＭＥ）０．０１５ｇ、ジブチルヒドロキシトルエン（ＢＨＴ）０．００２ｇ、希釈溶媒として、シクロヘキサノン１５．０ｇを均一に混合した。その後、孔径０．２μｍのシリンジフィルターにてろ過し、インプリント用組成物（８）を含む塗膜剤を得た。このインプリント用組成物（８）の配合割合を表２に示した（表中の値は、すべて質量部である）。
【０１５３】
得られたインプリント用組成物（８）を含む塗膜剤をサファイア基板に塗布し、レプリカモールドＦｌｅＦｉｍｏ  ＨＯＰ８０−１７００／１７００にてインプリントを行った。インプリント後の形状は円錐台形状であり、上部直径ＤＲ１＝１．４μｍ、下部直径ＤＲ２＝２．０μｍ、高さＨ１＝１．７μｍ、側面と底面のなす角度θ１＝８０°、アスペクト比＝０．８５、残膜Ｒ＝０．１μｍの積層体を得た（パターン転写工程）。インプリント均一性は良好であった。
【０１５４】
次いで、ドライエッチングを４０分間実施し、サファイア基板のＰＳＳ加工を行った。得られたＰＳＳ加工基板の形状は二段形状であり、上部直径ＤＳ１＝０．９μｍ、下部直径ＤＳ２＝２．３μｍ、高さＨ２＝２．１μｍ、側面と底面のなす角度θ２＝７１°であり、望ましいＰＳＳ形状ではなかった。その評価結果を表３に示した。
【０１５５】
比較例３
オキセタン系重合性モノマーとして、１，４−ビス［｛（３−エチル−３−オキセタニル）メチル｝メチル］ベンゼン（東亞合成（株）製、アロンオキセタン  ＯＸＴ−１２１）７．０ｇ、エポキシ系重合性モノマーとして、３’，４’−エポキシシクロヘキシルメチル−３，４−エポキシシクロヘキサンカルボキシレート（ダイセル（株）製、セロキサイド２０２１Ｐ）３．０ｇ、増感剤として、９−メチルアントラセン０．１ｇ（東京化成工業（株）製）、光酸発生剤として、４−イソプロピル−４’−メチルジフェニルヨードニウムテトラキス（ペンタフルオロフェニル）ボラート０．２ｇ（東京化成工業（株）製）、希釈溶媒として、プロピレングリコールモノメチルエーテルアセテート（ＰＧＭＥＡ）１５．０ｇを均一に混合した。その後、孔径０．２μｍのシリンジフィルターにてろ過し、インプリント用組成物（９）を含む塗膜剤を得た。このインプリント用組成物（９）の配合割合を表２に示した（表中の値は、すべて質量部である）。
【０１５６】
得られたインプリント用組成物（９）を含む塗膜剤をサファイア基板に塗布し、レプリカモールドＦｌｅＦｉｍｏ  ＨＯＰ８０−１７００／１７００にてインプリントを行った。インプリント後の形状は円錐台形状であり、上部直径ＤＲ１＝１．４μｍ、下部直径ＤＲ２＝２．０μｍ、高さＨ１＝１．７μｍ、側面と底面のなす角度θ１＝８０°、アスペクト比＝０．８５、残膜Ｒ＝０．１μｍの積層体を得た（パターン転写工程）。構造色のムラ、干渉縞模様が観察され、インプリント均一性は不良であった。
【０１５７】
次いで、ドライエッチングを４０分間実施し、サファイア基板のＰＳＳ加工を行った。得られたＰＳＳ加工基板の形状は二段形状であり、上部直径ＤＳ１＝０μｍ、下部直径ＤＳ２＝２．３μｍ、高さＨ２＝１．５μｍ、円錐部の側面と底面のなす角度θ２＝５０°であり、望ましいＰＳＳ形状ではなかった。その評価結果を表３に示した。
【０１５８】
比較例４
アクリル系重合性モノマーとして、フェノキシポリエチレングリコールアクリレート（新中村化学工業（株）製、ＮＫエステル  ＡＭＰ−１０Ｇ）２．７ｇ、エトキシ化ο−フェニルフェノールアクリレート（新中村化学工業（株）製、ＮＫエステル  Ａ−ＬＥＮ−１０）２．８ｇ、エトキシ化ビスフェノールＡジアクリレート（新中村化学工業（株）製、ＮＫエステル  ＡＢＥ−３００）４．０ｇ、トリメチロールプロパントリアクリレート（新中村化学工業（株）製、ＮＫエステル  Ａ−ＴＭＰＴ）０．５ｇ、光重合開始剤として、エタノン，１−［９−エチル−６−（２−メチルベンゾイル）−９Ｈ−カルバゾール−３−イル］−，１−（Ｏ−アセチルオキシム）（チバ・ジャパン（株）製、ＩＲＧＡＣＵＲＥ  ＯＸＥ０２）０．２ｇ、重合禁止剤として、ハイドロキノンモノメチルエーテル（ＨＱＭＥ）０．０１５ｇ、ジブチルヒドロキシトルエン（ＢＨＴ）０．００２ｇ、希釈溶媒として、プロピレングリコールモノメチルエーテルアセテート（ＰＧＭＥＡ）１５．０ｇを均一に混合した。その後、孔径０．２μｍのシリンジフィルターにてろ過し、インプリント用組成物（１０）を含む塗膜剤を得た。このインプリント用組成物（１０）の配合割合を表２に示した（表中の値は、すべて質量部である）。
【０１５９】
得られたインプリント用組成物（１０）を含む塗膜剤をサファイア基板に塗布し、レプリカモールドＦｌｅＦｉｍｏ  ＨＯＰ８０−１７００／１７００にてインプリントを行った。インプリント後の形状は円錐台形状であり、上部直径ＤＲ１＝１．４μｍ、下部直径ＤＲ２＝２．０μｍ、高さＨ１＝１．７μｍ、側面と底面のなす角度θ１＝８０°、アスペクト比＝０．８５、残膜Ｒ＝０．１μｍの積層体を得た（パターン転写工程）。構造色のムラ、干渉縞模様が観察され、インプリント均一性は不良であった。
【０１６０】
次いで、ドライエッチングを４０分間実施し、サファイア基板のＰＳＳ加工を行った。得られたＰＳＳ加工基板の形状は二段形状であり、上部直径ＤＳ１＝０μｍ、下部直径ＤＳ２＝２．２μｍ、高さＨ２＝１．７μｍ、円錐部の側面と底面のなす角度θ２＝５１°であり、望ましいＰＳＳ形状ではなかった。その評価結果を表３に示した。
【０１６１】
【表１】
0006371179.tif 000008
【０１６２】
【表２】
0006371179.tif 000009
【０１６３】
【表３】
0006371179.tif 000010
【符号の説明】
【０１６４】
１１  サファイア基板
１２  サファイア基板の凹部（基板表面）
１３  サファイア基板の凸部（円錐部分）
３１  円錐底面の円の直径
３２  円錐の頂点間の距離（ピッチ）
４１  円錐の高さ（円錐の底面から頂点までの長さ）
４２  円錐の側辺と底面が成す角度
４３  円錐底面の円の直径
【図１】
0006371179.tif 000013
【図２】
0006371179.tif 000014
【図３】
0006371179.tif 000015
【図４】
0006371179.tif 000016